(57)【要約】【課題】液晶表示装置の光学補償有用な新規な光学異方性膜を提供する。【解決手段】変形したねじれらせん構造の光学異方性膜であって、光により捩れ力が変化する光学活性化合物を含む液晶組成物をコレステリック配向させた後、偏光を照射することにより形成され、及び面内異方性が存在することを特徴とする光学異方性膜である。【選択図】なし【特許請求の範囲】
【請求項１】
変形したねじれらせん構造の二軸性光学異方性膜であって、光により捩れ力が変化する少なくとも１種の光学活性化合物と液晶化合物とを含む液晶組成物に偏光を照射することにより形成される光学異方性膜。
【請求項２】
照射される偏光と平行方向に面内の遅相軸が存在することを特徴とする請求項１に記載の光学異方性膜。
【請求項３】
反射波長４００ｎｍ未満、及び３８０〜７８０ｎｍの波長の光に対して実質的に透明であることを特徴とする請求項１又は２に記載の光学異方性膜。
【請求項４】
前記少なくとも１種の光学活性化合物が、光異性化基又は光２量化基を有する化合物であることを特徴とする請求項１〜３のいずれか１項に記載の光学異方性膜。
【請求項５】
前記液晶組成物が、少なくとも１種のアキラルな液晶性化合物を含有することを特徴とする請求項１〜４のいずれか１項に記載の光学異方性膜。
【請求項６】
前記少なくとも１種のアキラルな液晶性化合物が、光異性化及び光２量化基を有しない化合物であることを特徴とする請求項５に記載の光学異方性膜。
【請求項７】
前記液晶組成物中における前記少なくとも１種の光学活性化合物の前記少なくとも１種のアキラルな液晶性化合物に対する割合が、１０〜３０質量％であることを特徴とする請求項５又は６に記載の光学異方性膜。
【請求項８】
前記少なくとも１種の光学活性化合物が、シンナメート基、スチルベン基、又はアゾベンゼン基を有することを特徴とする請求項１〜７のいずれか１項に記載の光学異方性膜。
【請求項９】
前記少なくとも１種の光学活性化合物が、下記一般式（１ａ）又は（１ｂ）で表される化合物であることを特徴とする請求項１〜８のいずれか１項に記載の光学異方性膜：
【化１】
2010181852.tif 000047
Ｒ１、Ｒ２、Ｒ３及びＲ５はそれぞれ独立に、水素原子又は置換基を表し；
Ｒ５及びＲ６はそれぞれ独立に、水素原子、置換もしくは無置換のアルキル基、又はＣＮ基を表し；
Ｐ１及びＰ２はそれぞれ独立に、置換もしくは無置換の、アルキル基又はアリール基を表し；
Ｓ１及びＳ２はそれぞれ独立に、２価の連結基を表し；
ｍは２〜４の整数を表し、ｎ１及びｎ２はそれぞれ０〜４の整数を表す。
【請求項１０】
前記少なくとも１種の光学活性化合物が、下記一般式（３ａ）〜（３ｄ）のいずれかで表される部分構造を側鎖中に有する少なくとも１種の繰り返し単位を有するポリマーであることを特徴とする請求項１〜９のいずれか１項に記載の光学異方性膜：
【化２】
2010181852.tif 000048
Ｒ１、Ｒ２、Ｒ３及びＲ５はそれぞれ独立に、水素原子又は置換基を表し；
Ｒ５及びＲ６はそれぞれ独立に、水素原子、置換もしくは無置換のアルキル基、又はＣＮ基を表し；
Ｐ１及びＰ２はそれぞれ独立に、置換もしくは無置換の、アルキル基又はアリール基を表し；
Ｓ１及びＳ２はそれぞれ独立に、２価の連結基を表し；
ｍは２〜４の整数を表し、ｎ１及びｎ２はそれぞれ０〜４の整数を表す。
【請求項１１】
前記少なくとも１種の繰り返し単位が、下記式（３ａ’）〜（３ｅ’）のいずれかで表される繰り返し単位であることを特徴とする請求項１０に記載の光学異方性膜：
【化３】
2010181852.tif 000049
式中、式（３ａ）〜（３ｄ）中と同一の記号についてはそれぞれ同義であり、Ｒ７は、水素原子又はメチル基を表す。
【請求項１２】
前記ポリマーが、下記式（４）で表される少なくとも１種の部分構造を側鎖中に有する繰り返し単位をさらに有することを特徴とする請求項１０又は１１に記載の光学異方性膜：
【化４】
2010181852.tif 000050
式中、Ｓ４１は、２価の連結基を表し；Ｒ４１は水素原子又は置換基を表す。
【請求項１３】
前記ポリマーが、前記式（３ａ）〜（３ｄ）のいずれかで表される少なくとも１種の繰り返し単位と、下記式（４ａ）で表される少なくとも１種の繰り返し単位とを有するポリマーであることを特徴とする請求項１０〜１２のいずれか１項に記載の光学異方性膜：
【化５】
2010181852.tif 000051
式中、式（４）中と同一の記号についてはそれぞれ同義であり、Ｒ４２は、水素原子又はメチル基を表す。
【請求項１４】
変形したねじれらせん構造の、面内異方性を有する光学異方性膜の製造方法であって、光により捩れ力が変化する少なくとも１種の光学活性化合物を含む液晶組成物を面に塗布すること、液晶組成物をコレステリック配向させること、及びその後、偏光を照射する工程を含み、前記偏光を照射する工程の前に非偏光を照射する工程を含まないことを特徴とする光学異方性膜の製造方法。
【請求項１５】
基板と、該基板上に、請求項１〜１３のいずれか１項に記載の光学異方性膜とを有する液晶セル用基板。
【請求項１６】
請求項１〜１３のいずれか１項に記載の光学異方性膜を有する液晶表示装置。
【請求項１７】
ＶＡモード液晶表示装置である請求項１６に記載の液晶表示装置。
【請求項１８】
光学異方性膜を、液晶セル内に有する請求項１６又は１７に記載の液晶表示装置。
【請求項１９】
光学異方性膜が、液晶セル内の各画素に対応する各領域に配置されている請求項１８に記載の液晶表示装置。
【発明の詳細な説明】
【技術分野】
【０００１】
本発明は、光学異方性膜、及びその製造方法、並びに前記光学異方性膜を有する液晶セル用基板、及び液晶表示装置に関する。
【背景技術】
【０００２】
液晶表示装置として、種々のモードの液晶表示装置が提案されている。中でもＶＡ（Ｖｅｒｔｉｃａｌｌｙ  Ａｌｉｇｎｅｄ）モードは、広視野角モードとして全方位にわたり広いコントラスト視野角特性を有するようになり、テレビ用途として既に家庭に普及しており、更には近年３０インチを超える大サイズディスプレイも登場してきた。ＶＡモード液晶表示装置では、黒表示時の斜め方向に生じる光漏れ及びカラーシフトを軽減するため、種々の特性の光学異方性膜等が光学補償に利用されている。
【０００３】
例えば、ＶＡモード液晶表示装置の色視野角特性の改善に寄与する光学補償シートとして、所定の光学特性を満足する位相差板が提案され、その材料として変性ポリカーボネートが用いられている（特許文献１参照）。
また、歪んだねじれらせん構造の二軸性フィルム、及び均一なねじれらせん構造の二軸性フィルムを、液晶表示装置の光学補償に利用することが提案されている（特許文献２及び３参照）。特許文献２に記載の変形したねじれらせん構造の二軸性フィルムに関しては、面内位相差の発現性はあるが、窒素下でUV照射を行う必要があり、工程段階での負荷が大きかった。また、特許文献３に記載の均一なねじれらせん構造の二軸性フィルムに関しては、非偏光照射の後に偏光照射を行うので、最初の非偏光を照射した段階でマトリックスが硬化してしまい、その後の偏光照射では面内位相差の発現性に乏しい。
【先行技術文献】
【特許文献】
【０００４】
【特許文献１】特開２００４−３７８３７号公報
【特許文献２】特表２００８−５０５３６９号公報
【特許文献３】特表２００８−５０５３７０号公報
【発明の概要】
【発明が解決しようとする課題】
【０００５】
本発明は、液晶表示装置の光学補償に有用な、新規な光学異方性膜、及び液晶表示装置の光学補償に有用な光学異方性膜を容易に製造可能な方法を提供することを課題とする。また、本発明は、該光学異方性膜を利用した液晶セル及び液晶表示装置を提供することを課題とする。
【課題を解決するための手段】
【０００６】
前記課題を解決するための手段は、以下の通りである。
［１］  変形したねじれらせん構造の二軸性光学異方性膜であって、光により捩れ力が変化する少なくとも１種の光学活性化合物と液晶化合物とを含む液晶組成物に偏光を照射することにより形成される光学異方性膜。
［２］  照射される偏光と平行方向に面内の遅相軸が存在することを特徴とする［１］の光学異方性膜。
［３］  反射波長４００ｎｍ未満、及び３８０〜７８０ｎｍの波長の光に対して実質的に透明であることを特徴とする［１］又は［２］の光学異方性膜。
［４］  前記少なくとも１種の光学活性化合物が、光異性化基又は光２量化基を有する化合物であることを特徴とする［１］〜［３］のいずれかの光学異方性膜。
【０００７】
［５］  前記液晶組成物が、少なくとも１種のアキラルな液晶性化合物を含有することを特徴とする［１］〜［４］のいずれかの光学異方性膜。
［６］  前記少なくとも１種のアキラルな液晶性化合物が、光異性化及び光２量化基を有しない化合物であることを特徴とする［５］の光学異方性膜。
［７］  前記液晶組成物中における前記少なくとも１種の光学活性化合物の前記少なくとも１種のアキラルな液晶性化合物に対する割合が、１０〜３０質量％であることを特徴とする［５］又は［６］の光学異方性膜。
［８］  前記少なくとも１種の光学活性化合物が、シンナメート基、スチルベン基、又はアゾベンゼン基を有することを特徴とする［１］〜［７］のいずれかの光学異方性膜。
【０００８】
［９］  前記少なくとも１種の光学活性化合物が、下記一般式（１ａ）又は（１ｂ）で表される化合物であることを特徴とする［１］〜［８］のいずれかの光学異方性膜：
【０００９】
【化１】
2010181852.tif 000002
【００１０】
Ｒ１、Ｒ２、Ｒ３及びＲ５はそれぞれ独立に、水素原子又は置換基を表し；
Ｒ５及びＲ６はそれぞれ独立に、水素原子、置換もしくは無置換のアルキル基、又はＣＮ基を表し；
Ｐ１及びＰ２はそれぞれ独立に、置換もしくは無置換の、アルキル基又はアリール基を表し；
Ｓ１及びＳ２はそれぞれ独立に、２価の連結基を表し；
ｍは２〜４の整数を表し、ｎ１及びｎ２はそれぞれ０〜４の整数を表す。
【００１１】
［１０］  前記少なくとも１種の光学活性化合物が、下記一般式（３ａ）〜（３ｄ）のいずれかで表される部分構造を側鎖中に有する、少なくとも１種の繰り返し単位を有するポリマーであることを特徴とする［１］〜［９］のいずれかの光学異方性膜：
【００１２】
【化２】
2010181852.tif 000003
【００１３】
Ｒ１、Ｒ２、Ｒ３及びＲ５はそれぞれ独立に、水素原子又は置換基を表し；
Ｒ５及びＲ６はそれぞれ独立に、水素原子、置換もしくは無置換のアルキル基、又はＣＮ基を表し；
Ｐ１及びＰ２はそれぞれ独立に、置換もしくは無置換の、アルキル基又はアリール基を表し；
Ｓ１及びＳ２はそれぞれ独立に、２価の連結基を表し；
ｍは２〜４の整数を表し、ｎ１及びｎ２はそれぞれ０〜４の整数を表す。
【００１４】
［１１］  前記繰り返し単位が、下記式（３ａ’）〜（３ｅ’）のいずれかで表される繰り返し単位であることを特徴とする［１０］の光学異方性膜：
【００１５】
【化３】
2010181852.tif 000004
式中、式（３ａ）〜（３ｄ）中と同一の記号についてはそれぞれ同義であり、Ｒ７は、水素原子又はメチル基を表す。
【００１６】
［１２］  前記ポリマーが、下記式（４）で表される少なくとも１種の部分構造を側鎖中に有する繰り返し単位をさらに有することを特徴とする［１０］又は［１１］の光学異方性膜：
【００１７】
【化４】
2010181852.tif 000005
式中、Ｓ４１は、２価の連結基を表し；Ｒ４１は水素原子又は置換基を表す。
【００１８】
［１３］  前記ポリマーが、前記式（３ａ）〜（３ｄ）のいずれかで表される少なくとも１種の繰り返し単位と、下記式（４ａ）で表される少なくとも１種の繰り返し単位とを有するポリマーであることを特徴とする［１０］〜［１２］のいずれかの光学異方性膜：
【化５】
2010181852.tif 000006
式中、式（４）中と同一の記号についてはそれぞれ同義であり、Ｒ４２は、水素原子又はメチル基を表す。
【００１９】
［１４］  変形したねじれらせん構造の、面内異方性を有する光学異方性膜の製造方法であって、光により捩れ力が変化する光学活性化合物を含む液晶組成物を面に塗布すること、液晶組成物をコレステリック配向させること、及びその後、偏光を照射する工程を含み、前記偏光を照射する工程の前に非偏光を照射する工程を含まないことを特徴とする光学異方性膜の製造方法。
［１５］  基板と、該基板上に、［１］〜［１３］のいずれかの光学異方性膜とを有する液晶セル用基板。
［１６］  ［１］〜［１３］のいずれかの光学異方性膜を有する液晶表示装置。
［１７］  ＶＡモード液晶表示装置である［１６］の液晶表示装置。
［１８］  光学異方性膜を、液晶セル内に有する［１６］又は［１７］の液晶表示装置。
［１９］  光学異方性膜が、液晶セル内の各画素に対応する各領域に配置されている［１８］の液晶表示装置。
【図面の簡単な説明】
【００２０】
【図１】本発明の光学異方性膜を内部に有する液晶セルの作製方法の一例を説明するための概略図である。
【図２】本発明の液晶セル用基板を有する液晶セルの一例を示す概略断面図である。
【図３】本発明の液晶表示装置の一例を示す概略断面図である。
【発明を実施するための形態】
【００２１】
以下、本発明について詳細に説明する。なお、本明細書において、「〜」とはその前後に記載される数値を下限値及び上限値として含む意味で使用される。また、本明細書において、重合体には、１種類のモノマーからなる重合体のほか、２種類以上のモノマーからなるいわゆる共重合体も含む趣旨である。また、本明細書において、アルキル基等の「基」は、特に述べない限り、置換基を有していてもよいし、置換基を有していなくてもよい。よって、例えば、「炭素数Ａ〜Ｂのアルキル基」と言う場合、該アルキル基は、置換基を有していてもよいし、有していなくてもよい。また、置換基を有する場合は、該置換基中の炭素数も、炭素数Ａ及びＢに含まれると解釈する。
【００２２】
本明細書において、Ｒｅ（λ）、Ｒｔｈ（λ）は各々、波長λにおける面内のレターデーション（ｎｍ）及び厚さ方向のレターデーション（ｎｍ）を表す。測定波長λｎｍの選択にあたっては、波長選択フィルタをマニュアルで交換するか、または測定値をプログラム等で変換して測定することができる。Ｒｅ（λ）はＫＯＢＲＡ  ２１ＡＤＨ又はＷＲ（王子計測機器株式会社製）において波長λｎｍの光をフィルム法線方向に入射させて測定される。測定されるフィルムが１軸又は２軸の屈折率楕円体で表されるものである場合には、以下の方法によりＲｔｈ（λ）は算出される。
Ｒｔｈ（λ）は前記Ｒｅ（λ）を、面内の遅相軸（ＫＯＢＲＡ  ２１ＡＤＨ又はＷＲにより判断される）を傾斜軸（回転軸）として（遅相軸がない場合にはフィルム面内の任意の方向を回転軸とする）のフィルム法線方向に対して法線方向から片側５０度まで１０度ステップで各々その傾斜した方向から波長λｎｍの光を入射させて全部で６点測定し、その測定されたレターデーション値と平均屈折率の仮定値及び入力された膜厚値を基にＫＯＢＲＡ  ２１ＡＤＨ又はＷＲが算出する。上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ  ２１ＡＤＨ又はＷＲが算出する。なお、遅相軸を傾斜軸（回転軸）として（遅相軸がない場合にはフィルム面内の任意の方向を回転軸とする）、任意の傾斜した２方向からレターデーション値を測定し、その値と平均屈折率の仮定値及び入力された膜厚値を基に、以下の式（１１）及び式（１２）よりＲｔｈを算出することもできる。
【００２３】
【数１】
2010181852.tif 000007
注記：上記のＲｅ（θ）は法線方向から角度θ傾斜した方向におけるレターデーション値を表し、ｎｘは面内における遅相軸方向の屈折率を表し、ｎｙは面内においてｎｘに直交する方向の屈折率を表し、ｎｚはｎｘ及びｎｙに直交する方向の屈折率を表す。ｄは膜厚を表す。
【００２４】
測定されるフィルムが１軸や２軸の屈折率楕円体で表現できないもの、いわゆる光学軸（ｏｐｔｉｃ  ａｘｉｓ）がないフィルムの場合には、以下の方法によりＲｔｈ（λ）は算出される。
Ｒｔｈ（λ）は前記Ｒｅ（λ）を、面内の遅相軸（ＫＯＢＲＡ  ２１ＡＤＨ又はＷＲにより判断される）を傾斜軸（回転軸）としてフィルム法線方向に対して−５０度から＋５０度まで１０度ステップで各々その傾斜した方向から波長λｎｍの光を入射させて１１点測定し、その測定されたレターデーション値と平均屈折率の仮定値及び入力された膜厚値を基にＫＯＢＲＡ  ２１ＡＤＨ又はＷＲが算出する。上記の測定において、平均屈折率の仮定値はポリマーハンドブック（ＪＯＨＮ  ＷＩＬＥＹ＆ＳＯＮＳ，ＩＮＣ）、各種光学フィルムのカタログの値を使用することができる。平均屈折率の値が既知でないものについてはアッベ屈折計で測定することができる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。
これら平均屈折率の仮定値と膜厚を入力することで、ＫＯＢＲＡ  ２１ＡＤＨ又はＷＲはｎｘ、ｎｙ、ｎｚを算出する。
【００２５】
また、Ｒｔｈの符号は面内の遅相軸を傾斜軸（回転軸）としてフィルム法線方向に対して＋２０°傾斜した方向から波長５５０ｎｍの光を入射させて測定した位相差がＲｅを超える場合を正とし、Ｒｅを下回る場合を負とする。ただし、｜Ｒｔｈ／Ｒｅ｜が９以上の試料では、回転自由台座付きの偏光顕微鏡を用いて、面内の進相軸を傾斜軸（回転軸）としてフィルム法線方向に対して＋４０°傾斜した状態で、偏光板の検板を用いて決定できる試料の遅相軸がフィルム平面に平行にある場合を正とし、また遅相軸がフィルムの厚み方向にある場合を負とする。
【００２６】
また、本明細書において、角度について「実質的に」とは、厳密な角度との誤差が±５°未満の範囲内であることを意味する。更に、厳密な角度との誤差は、４°未満であることが好ましく、３°未満であることがより好ましい。レターデーションについて「実質的に」とは、レターデーションが±５％以内の差であることを意味する。更に、Ｒｅが０でないとは、Ｒｅが５ｎｍ以上であることを意味する。また、屈折率の測定波長は特別な記述がない限り、波長５５０ｎｍを指す。また、本明細書において、「可視光」とは、波長が４００ｎｍ〜７００ｎｍの光のことをいう。
【００２７】
１．  光学異方性膜
本発明は、変形したねじれらせん構造の光学異方性膜に関する。変形したねじれらせん構造の光学異方性膜とは、変形したねじれらせん構造を形成した光学異方性材料を含む光学異方性膜を意味する。ここで、光学異方性材料は通常コレステリック構造を形成できる重合性材料であればよく、このような材料として本発明においては、光により捩れ力が変化する光学活性化合物の少なくとも１種を含む液晶組成物が用いられる。すなわち、本発明は、より詳細には、光により捩れ力が変化する光学活性化合物の少なくとも１種を含む液晶組成物をコレステリック配向（コレステリック配列に配向した状態をいう。）させた後、偏光を照射することにより形成される、変形したねじれらせん構造の光学異方性膜に関する。本発明の光学異方性膜は、らせん構造が変形することに由来して発生する位相差、すなわち光学的二軸性を示し、液晶表示装置、特にＶＡモード液晶表示装置、の光学補償に有用である。
以下、本発明の光学異方性膜の製造に利用可能な材料、及び製造方法について説明する。
【００２８】
１．−１  光により捩れ力が変化する光学活性化合物
本発明では、光学異方性膜の製造に、光により捩れ力が変化する光学活性化合物を利用する。該光学活性化合物は、併存する液晶性化合物の分子等に対して、所定の捩れ方向のらせん捩れを誘発し得る化合物であり、且つ光照射によって異なる捩れ力を示す少なくとも２つの状態間を変換可能な化合物である。光学活性化合物の一例は、キラルな部位とともに、光異性化基又は光２量化基を部分分子中に有する化合物である。該化合物は、光照射によって異性化又は２量化し、捩れ力の異なる他の状態に変換される。光異性化基及び光２量化基の例には、シンナメート基、スチルベン基、及びアゾベンゼン基が含まれる。
本発明では、上記特性を満足する光学活性化合物であれば、いずれも使用することができる。光により捩れ力の変化する光学活性化合物の例としては、特開２００３−３０６４９０号公報、特開２００３−３０６４９１号公報に記載の化合物が挙げられる、それらのいずれも使用することができる。
【００２９】
１．−１−１  光学活性化合物の例：イソソルビト化合物類
本発明では、前記光学活性化合物として、イソソルビト化合物類を用いることが好ましく、その例には、下記一般式（１ａ）又は（１ｂ）で表される化合物が含まれる。
【００３０】
【化６】
2010181852.tif 000008
【００３１】
Ｒ１、Ｒ２、Ｒ３及びＲ５はそれぞれ独立に、水素原子又は置換基を表し；
Ｒ５及びＲ６はそれぞれ独立に、水素原子、置換もしくは無置換のアルキル基、又はＣＮ基を表し；
Ｐ１及びＰ２はそれぞれ独立に、置換もしくは無置換の、アルキル基又はアリール基を表し；
Ｓ１及びＳ２はそれぞれ独立に、２価の連結基を表し；
ｍは２〜４の整数を表し、ｎ１及びｎ２はそれぞれ０〜４の整数を表す。
【００３２】
前記Ｒ１、Ｒ２、Ｒ３及びＲ４で表される置換基としては、以下の基を挙げることができる。
アルキル基（好ましくは炭素数１〜２０、より好ましくは炭素数１〜１２、特に好ましくは炭素数１〜８のアルキル基であり、例えば、メチル基、エチル基、イソプロピル基、ｔｅｒｔ−ブチル基、ｎ−オクチル基、ｎ−デシル基、ｎ−ヘキサデシル基、シクロプロピル基、シクロペンチル基、シクロヘキシル基などが挙げられる）、アルケニル基（好ましくは炭素数２〜２０、より好ましくは炭素数２〜１２、特に好ましくは炭素数２〜８のアルケニル基であり、例えば、ビニル基、アリール基、２−ブテニル基、３−ペンテニル基などが挙げられる）、アルキニル基（好ましくは炭素数２〜２０、より好ましくは炭素数２〜１２、特に好ましくは炭素数２〜８のアルキニル基であり、例えば、プロパルギル基、３−ペンチニル基などが挙げられる）、アリール基（好ましくは炭素数６〜３０、より好ましくは炭素数６〜２０、特に好ましくは炭素数６〜１２のアリール基であり、例えば、フェニル基、ｐ−メチルフェニル基、ナフチル基などが挙げられる）、置換もしくは無置換のアミノ基（好ましくは炭素数０〜２０、より好ましくは炭素数０〜１０、特に好ましくは炭素数０〜６のアミノ基であり、例えば、無置換アミノ基、メチルアミノ基、ジメチルアミノ基、ジエチルアミノ基、アニリノ基などが挙げられる）、
【００３３】
アルコキシ基（好ましくは炭素数１〜２０であり、例えば、メトキシ基、エトキシ基、ブトキシ基などが挙げられる）、アルコキシカルボニル基（好ましくは炭素数２〜２０、より好ましくは炭素数２〜１６、特に好ましくは２〜１０であり、例えば、メトキシカルボニル基、エトキシカルボニル基などが挙げられる）、アシルオキシ基（好ましくは炭素数２〜２０、より好ましくは炭素数２〜１６、特に好ましくは２〜１０であり、例えば、アセトキシ基、ベンゾイルオキシ基などが挙げられる）、アシルアミノ基（好ましくは炭素数２〜２０、より好ましくは炭素数２〜１６、特に好ましくは炭素数２〜１０のアシルアミノ基であり、例えばアセチルアミノ基、ベンゾイルアミノ基などが挙げられる）、アルコキシカルボニルアミノ基（好ましくは炭素数２〜２０、より好ましくは炭素数２〜１６、特に好ましくは炭素数２〜１２のアルコキシカルボニルアミノ基であり、例えば、メトキシカルボニルアミノ基などが挙げられる）、アリールオキシカルボニルアミノ基（好ましくは炭素数７〜２０、より好ましくは炭素数７〜１６、特に好ましくは炭素数７〜１２のアリールオキシカルボニルアミノ基であり、例えば、フェニルオキシカルボニルアミノ基などが挙げられる）、スルホニルアミノ基（好ましくは炭素数１〜２０、より好ましくは炭素数１〜１６、特に好ましくは炭素数１〜１２のスルホニルアミノ基であり、例えば、メタンスルホニルアミノ基、ベンゼンスルホニルアミノ基などが挙げられる）、スルファモイル基（好ましくは炭素数０〜２０、より好ましくは炭素数０〜１６、特に好ましくは炭素数０〜１２のスルファモイル基であり、例えば、スルファモイル基、メチルスルファモイル基、ジメチルスルファモイル基、フェニルスルファモイル基などが挙げられる）、カルバモイル基（好ましくは炭素数１〜２０、より好ましくは炭素数１〜１６、特に好ましくは炭素数１〜１２のカルバモイル基であり、例えば、無置換のカルバモイル基、メチルカルバモイル基、ジエチルカルバモイル基、フェニルカルバモイル基などが挙げられる）、
【００３４】
アルキルチオ基（好ましくは炭素数１〜２０、より好ましくは炭素数１〜１６、特に好ましくは炭素数１〜１２のアルキルチオ基であり、例えば、メチルチオ基、エチルチオ基などが挙げられる）、アリールチオ基（好ましくは炭素数６〜２０、より好ましくは炭素数６〜１６、特に好ましくは炭素数６〜１２のアリールチオ基であり、例えば、フェニルチオ基などが挙げられる）、スルホニル基（好ましくは炭素数１〜２０、より好ましくは炭素数１〜１６、特に好ましくは炭素数１〜１２のスルホニル基であり、例えば、メシル基、トシル基などが挙げられる）、スルフィニル基（好ましくは炭素数１〜２０、より好ましくは炭素数１〜１６、特に好ましくは炭素数１〜１２のスルフィニル基であり、例えば、メタンスルフィニル基、ベンゼンスルフィニル基などが挙げられる）、ウレイド基（好ましくは炭素数１〜２０、より好ましくは炭素数１〜１６、特に好ましくは炭素数１〜１２のウレイド基であり、例えば、無置換のウレイド基、メチルウレイド基、フェニルウレイド基などが挙げられる）、リン酸アミド基（好ましくは炭素数１〜２０、より好ましくは炭素数１〜１６、特に好ましくは炭素数１〜１２のリン酸アミド基であり、例えば、ジエチルリン酸アミド基、フェニルリン酸アミド基などが挙げられる）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは１〜１２のヘテロ環基であり、例えば、窒素原子、酸素原子、硫黄原子等のヘテロ原子を有するヘテロ環基であり、例えば、イミダゾリル基、ピリジル基、キノリル基、フリル基、ピペリジル基、モルホリノ基、ベンゾオキサゾリル基、ベンズイミダゾリル基、ベンズチアゾリル基などが挙げられる）、シリル基（好ましくは、炭素数３〜４０、より好ましくは炭素数３〜３０、特に好ましくは、炭素数３〜２４のシリル基であり、例えば、トリメチルシリル基、トリフェニルシリル基などが挙げられる）が含まれる。
これらの置換基は更にこれらの置換基によって置換されていてもよい。また、置換基が二つ以上有する場合は、同じでも異なってもよい。また、可能な場合には互いに結合して環を形成していてもよい。
【００３５】
Ｒ１、Ｒ２、Ｒ３及びＲ４で表される置換基としては、好ましくはアルキル基、アリール基、アルコキシ基、アルコキシカルボニル基、アシルオキシ基、アシルアミノ基、スルホニルアミノ基、アルキルチオ基、又はハロゲン原子であり、より好ましくはアルキル基、アリール基、アルコキシ基、アルコキシカルボニル基、アシルオキシ基、又はハロゲン原子であり、更に好ましくはアルキル基、アルコキシ基、又はハロゲン原子である。Ｒ１、Ｒ２、Ｒ３およびＲ４は、アルキル基、アルコキシ基、又はハロゲン原子であるのが好ましい。
【００３６】
Ｒ５及びＲ６がそれぞれ表す置換もしくは無置換のアルキル基の例も上記と同様である。
【００３７】
Ｐ１及びＰ２はそれぞれ、置換もしくは無置換の、アルキル基又はアリール基を表す。Ｐ１及びＰ２で表されるアルキル基の炭素数は、好ましくは１〜１０、より好ましくは１〜８、特に好ましくは１〜６である。アルキル基は、分岐していてもまた環状であってもよい。Ｐ１及びＰ２で表されるアリール基の炭素数は、好ましくは６〜２４、より好ましくは６〜１８、特に好ましくは６〜１２である。特に好ましいアリール基の具体例として、フェニル基、ナフタレン基等が挙げられる。Ｐ１及びＰ２は、好ましくは、置換もしくは無置換のアルキル基である。Ｐ１及びＰ２で表されるアルキル基、アリール基は置換基を有していてもよく、該置換基の例には、Ｒ１、Ｒ２及びＲ３の例が含まれる。Ｐ１及びＰ２が置換基を有するアルキル基又はアリール基である場合は、該置換基は、重合性基を含んでいてもよい。重合性基を含んでいると、硬膜性が高くなり、また形成される光学異方性膜の光学特性の変動もより軽減できるので好ましい。また、前記化合物は重合性基を２以上含んでいてもよく、例えば、一方の末端であるＰ１中に重合性基を含むとともに、他末端であるＰ２側の末端部にも重合性基を有していてもよい。
重合性基としては特に限定されないが、付加重合（開環重合を含む）反応又は縮合重合反応が可能な重合性基であることが好ましい。以下に重合性基の例を示す。
【００３８】
【化７】
2010181852.tif 000009
【００３９】
重合性基としては、ラジカル重合又はカチオン重合する重合性基が好ましい。ラジカル重合性基としては、一般に知られているラジカル重合性基を用いることができ、好適なものとして、（メタ）アクリレート基（アクリレート基及びメタクリレート基の双方を含む意味の用語として用いる）とを挙げることができる。カチオン重合性基としては、一般に知られているカチオン重合性を用いることができ、具体的には、脂環式エーテル基、環状アセタール基、環状ラクトン基、環状チオエーテル基、スピロオルソエステル基、ビニルオキシ基などを挙げることができる。なかでも脂環式エーテル基、ビニルオキシ基が好適であり、エポキシ基、オキセタニル基、ビニルオキシ基が特に好ましい。前記化合物は、重合性基を２種以上含んでいてもよく、その場合は、ラジカル重合性基とカチオン重合性基等、重合反応機構が異なる重合性基をそれぞれ有していてもよいし、同一の重合性基を有していてもよい。
【００４０】
Ｓ１及びＳ２はそれぞれ、−Ｏ−、−ＣＯ−、−ＮＲ６−、アルキレン基、又はアリーレン基を含むことが好ましく、−Ｏ−、−ＣＯ−、−ＮＲ６−、アルキレン基を含んでいることが特に好ましく、−Ｏ−、−ＣＯ−、アルキレン基を含んでいることがより更に好ましい。Ｓ１およびＳ２がアルキレン基を含む場合、アルキレン基の炭素数は好ましくは１〜１０、より好ましくは１〜８、特に好ましくは１〜６である。特に好ましいアルキレン基の具体例には、メチレン、エチレン、トリメチレン、テトラブチレン、ヘキサメチレン基が含まれる。Ｓ１およびＳ２が、アリーレン基を含む場合、アリーレン基の炭素数は、好ましくは６〜２４、より好ましくは６〜１８、特に好ましくは６〜１２である。特に好ましいアリーレン基の具体例として、フェニレン、ナフタレン基等が挙げられる。Ｓ１およびＳ２が、アルキレン基とアリーレン基を組み合わせて得られる２価の連結基（即ちアラルキレン基）を含む場合、アラルキレン基の炭素数は、好ましくは７〜３４、より好ましくは７〜２６、特に好ましくは７〜１６である。特に好ましいアラルキレン基の具体例として、フェニレンメチレン基、フェニレンエチレン基、メチレンフェニレン基等が挙げられる。Ｓ１およびＳ２として挙げられた基は、適当な置換基を有していてもよい。
【００４１】
前記式中、ｍは２〜３の整数であることが好ましい。
前記式中、ｎ１及びｎ２はそれぞれ０〜２の整数であることが好ましい。
【００４２】
以下に、前記一般式（１ａ）又は（１ｂ）で表される化合物の具体例を示すが、これらに限定されるものではない。
【００４３】
【化８】
2010181852.tif 000010
【００４４】
【化９】
2010181852.tif 000011
【００４５】
本発明に用いられる光学活性化合物は、ポリマーであってもよい。その一例として、側鎖に下記一般式（３ａ）〜（３ｄ）で表される部分構造を有する繰り返し単位を少なくとも１種有するポリマーが挙げられる。
【００４６】
【化１０】
2010181852.tif 000012
【００４７】
前記式中、Ｒ１、Ｒ２、Ｒ３及びＲ５はそれぞれ独立に、水素原子又は置換基を表し；
Ｒ５及びＲ６はそれぞれ独立に、水素原子、置換もしくは無置換のアルキル基、又はＣＮ基を表し；
Ｐ１及びＰ２はそれぞれ独立に、置換もしくは無置換の、アルキル基又はアリール基を表し；
Ｓ１及びＳ２はそれぞれ独立に、２価の連結基を表し；
ｍは２〜４の整数を表し、ｎ１及びｎ２はそれぞれ０〜４の整数を表す。
これらの具体例、及び好ましい範囲については、上記式（１ａ）及び（１ｂ）中のそれぞれの具体例及び好ましい範囲と同様である。
【００４８】
前記側鎖が結合している、ポリマーの主鎖の一部又は全部を構成する基については、特に制限はない。選択するモノマーの種類によって決定される。前記繰り返し単位の例には、前記一般式（３ａ）〜（３ｄ）で表される部分構造をエステル部に有する(メタ)アクリレート類から誘導される下記一般式（３ａ’）〜（３ｄ’）で表される繰り返し単位が挙げられる。
【００４９】
【化１１】
2010181852.tif 000013
【００５０】
式中、式（３ａ）〜（３ｄ）中と同一の記号についてはそれぞれ同義であり、Ｒ７は、水素原子又はメチル基を表す。
【００５１】
また、本発明には、前記式（３ａ）〜（３ｄ）で表される部分構造を側鎖に有する繰り返し単位とともに、メソゲン構造を側鎖に有する繰り返し単位を有するポリマーを用いることができる。メソゲン構造を側鎖に有する繰り返し単位を有するポリマーを用いることにより、別途、液晶性化合物を用いなくても、所望の光学異方性膜を作製できる場合がある。ここで、「メソゲン」とは、液晶の基本骨格をいい、通常、液晶分子は硬い（rigid）部分構造と１以上の柔軟な（flexible）部分構造とからなる。この硬い部分構造が分子を配向させ、一方、柔軟な部分構造は液晶に流動性を与える。この硬い部分構造であって、液晶に不可欠な部分構造を「メソゲン」という。一例としては、下記式（４）で表されるメソゲン構造が挙げられる。前記光学活性化合物として、下記式（４）で表される部分構造の少なくとも１種を側鎖中に有する繰り返し単位をさらに有するポリマーを用いることができる。
【００５２】
【化１２】
2010181852.tif 000014
【００５３】
式中、Ｓ４１は、２価の連結基を表し；Ｒ４１は水素原子又は置換基を表す。
【００５４】
Ｓ４１で表される２価の連結基としては、−Ｏ−、−ＣＯ−、−ＮＲ６−、アルキレン基、又はアリーレン基を含むことが好ましく、−Ｏ−、−ＣＯ−、−ＮＲ６−、アルキレン基を含んでいることが特に好ましく、−Ｏ−、−ＣＯ−、アルキレン基を含んでいることがより更に好ましい。Ｓ４１がアルキレン基を含む場合、アルキレン基の炭素数は好ましくは１〜１０、より好ましくは１〜８、特に好ましくは１〜６である。特に好ましいアルキレン基の具体例には、メチレン、エチレン、トリメチレン、テトラブチレン、ヘキサメチレン基が含まれる。Ｓ４１が、アリーレン基を含む場合、アリーレン基の炭素数は、好ましくは６〜２４、より好ましくは６〜１８、特に好ましくは６〜１２である。特に好ましいアリーレン基の具体例として、フェニレン、ナフタレン基等が挙げられる。Ｓ１およびＳ２が、アルキレン基とアリーレン基を組み合わせて得られる２価の連結基（即ちアラルキレン基）を含む場合、アラルキレン基の炭素数は、好ましくは７〜３４、より好ましくは７〜２６、特に好ましくは７〜１６である。特に好ましいアラルキレン基の具体例として、フェニレンメチレン基、フェニレンエチレン基、メチレンフェニレン基等が挙げられる。Ｓ４１として挙げられた基は、適当な置換基を有していてもよい。
【００５５】
Ｒ４１が表す置換基については特に制限はない。Ｒ１等が表す置換基の例と同様であり。その好ましい例には、ハロゲン原子、シアノ基、Ｃ１〜Ｃ８の置換もしくは無置換のアルキル基、及びＣ１〜Ｃ８の置換もしくは無置換のアルコキシ基等が含まれる。また、Ｒ４１は、末端に重合性基を有していてもよく、重合性基の例は、Ｐ１等の重合性基の例と同様である。
【００５６】
前記式（４）で表される部分構造の側鎖が結合している、ポリマーの主鎖の一部又は全部を構成する基については、特に制限はない。選択するモノマーの種類によって決定される。前記繰り返し単位の例には、上記一般式（４）の側鎖をエステル部に有する(メタ)アクリレート類から誘導される下記一般式（４ａ）で表される繰り返し単位が挙げられる。
【００５７】
【化１３】
2010181852.tif 000015
【００５８】
式中、式（４）中と同一の記号についてはそれぞれ同義であり、Ｒ４２は、水素原子又はメチル基を表す。
【００５９】
前記光学活性化合物が、前記一般式（３ａ）〜（３ｄ）のいずれかで表される部分構造の少なくとも１種を側鎖中に有する繰り返し単位（以下、「繰り返し単位Ａ」という場合がある）の少なくとも１種と、上記式（４）で表される部分構造の少なくとも１種を側鎖中に有する繰り返し単位（以下、「繰り返し単位Ｂ」という場合がある）を有するポリマーである態様では、繰り返し単位Ａと繰り返し単位Ｂとの割合については特に制限はない。繰り返し単位Ａが５質量％〜４０質量％であり、繰り返し単位Ｂが６０質量％〜９５質量％であるのが好ましく、繰り返し単位Ａが１０質量％〜３０質量％であり、繰り返し単位Ｂが７０質量％〜９０質量％であるのがより好ましい。また、ポリマーの分子量についても特に制限はなく、一般的に高分子として認識される分子量１００００以上の範囲であるのは勿論のこと、分子量が１０００以上１００００未満の準高分子として認識される範囲、及び重合度が２〜２０程度のオリゴマーとして認識される範囲も含むものとする（岩波理化学辞典、第３版増補版、玉虫文一ら編集、４４９頁、岩波書店、１９８２）。即ち、本明細書で「高分子」及び「重合体」というときは、分子量が１０００以上で、かつ重合度が２０以上であるものを意味するものとする。前記重合体は、質量平均分子量は１，０００〜１，０００，０００であることが好ましく、１，０００〜５００，０００であることが特に好ましく、５，０００〜１００，０００であることがより更に好ましい。
前記質量平均分子量は、ゲルパーミエーションクロマトグラフィー（ＧＰＣ）を用いて、ポリスチレン（ＰＳ）換算の値として測定できる。
【００６０】
本発明に、光学活性化合物として利用可能なポリマーの例を以下に示すが、これらに限定されるものではない。
【００６１】
【化１４】
2010181852.tif 000016
【００６２】
【化１５】
2010181852.tif 000017
【００６３】
前記ポリマーは、種々の方法で製造することができる。例えば、ビニル基を利用したカチオン重合やラジカル重合、又は、アニオン重合などの重合方法を用いることができ、これらの中ではラジカル重合が汎用に利用でき、特に好ましい。ラジカル重合の重合開始剤としては、ラジカル熱重合開始剤やラジカル光重合開始剤などの公知の化合物を使用することができるが、特に、ラジカル熱重合開始剤を使用することが好ましい。ここで、ラジカル熱重合開始剤は、分解温度以上に加熱することにより、ラジカルを発生させる化合物である。
このようなラジカル熱重合開始剤としては、例えば、ジアシルパーオキサイド（例えばアセチルパーオキサイド、ベンゾイルパーオキサイド等）；ケトンパーオキサイド（例えばメチルエチルケトンパーオキサイド、シクロヘキサノンパーオキサイド等）；ハイドロパーオキサイド（例えば過酸化水素、ｔｅｒｔ−ブチルハイドロパーオキサイド、クメンハイドロパーオキサイド等）；ジアルキルパーオキサイド（例えばジ−ｔｅｒｔ−ブチルパーオキサイド、ジクミルパーオキサイド、ジラウロイルパーオキサイド等）；パーオキシエステル類（例えばｔｅｒｔ−ブチルパーオキシアセテート、ｔｅｒｔ−ブチルパーオキシピバレート等）；アゾ系化合物（例えばアゾビスイソブチロニトリル、アゾビスイソバレロニトリル等）；過硫酸塩類（例えば過硫酸アンモニウム、過硫酸ナトリウム、過硫酸カリウム等）、などが挙げられる。このようなラジカル熱重合開始剤は、一種を単独で使用することもできるし、あるいは二種以上を組み合わせて使用することもできる。
【００６４】
前記ラジカル重合方法は、特に制限されるものではなく、乳化重合法、懸濁重合法、塊状重合法、溶液重合法などを取ることができる。典型的なラジカル重合方法である溶液重合については、更に具体的に説明する。他の重合方法についても概要は同等であり、その詳細は例えば「高分子化学実験法」高分子学会編（東京化学同人、１９８１年）などに記載されている。
【００６５】
前記溶液重合を行うためには有機溶媒を使用する。これらの有機溶媒は本発明の目的、効果を損なわない範囲で任意に選択可能である。これらの有機溶媒は通常、大気圧下での沸点が５０〜２００℃の範囲内の値を有する有機化合物であり、各構成成分を均一に溶解させる有機溶媒が好ましい。好ましい有機溶媒の例を示すと、イソプロパノール、ブタノール等のアルコール類；ジブチルエーテル、エチレングリコールジメチルエーテル、テトラヒドロフラン、ジオキサン等のエーテル類；アセトン、メチルエチルケトン、メチルイソブチルケトン、シクロヘキサノン等のケトン類；酢酸エチル、酢酸ブチル、酢酸アミル、γ−ブチロラクトン等のエステル類；ベンゼン、トルエン、キシレン等の芳香族炭化水素類；ジメチルアセトアミド、ジメチルホルムアミド、Ｎ−メチルピロリドン、などが挙げられる。なお、これらの有機溶媒は、一種単独又は二種以上を組み合わせて用いることができる。更に、モノマーや生成するポリマーの溶解性の観点から上記有機溶媒に水を併用した水混合有機溶媒も適用可能である。
【００６６】
また、溶液重合条件も特に制限されるものではないが、例えば、５０℃〜２００℃の温度範囲内で１０分間〜３０時間加熱することが好ましい。更に、発生したラジカルが失活しないように、溶液重合中はもちろんのこと、溶液重合開始前にも不活性ガスパージを行うことが好ましい。不活性ガスとしては通常窒素ガスが好適に用いられる。
【００６７】
前記重合体を好ましい分子量範囲で得るためには、連鎖移動剤を用いたラジカル重合法を利用するのが有効である。上記連鎖移動剤としては、メルカプタン類（例えばオクチルメルカプタン、デシルメルカプタン、ドデシルメルカプタン、ｔｅｒｔ−ドデシルメルカプタン、オクタデシルメルカプタン、チオフェノール、ｐ−ノニルチオフェノール等）；ポリハロゲン化アルキル（例えば四塩化炭素、クロロホルム、１，１，１−トリクロロエタン、１，１，１−トリブロモオクタン等）；低活性モノマー類（例えばα−メチルスチレン、α−メチルスチレンダイマー等）のいずれも用いることができるが、好ましくは炭素数４〜１６のメルカプタン類である。これらの連鎖移動剤の使用量は、連鎖移動剤の活性やモノマーの組み合わせ、重合条件などにより著しく影響され、精密な制御が必要であるが、通常は使用するモノマーの全モル数に対して０．０１ｍｏｌ％〜５０ｍｏｌ％程度であり、好ましくは０．０５ｍｏｌ％〜３０ｍｏｌ％、特に好ましくは０．０８ｍｏｌ％〜２５ｍｏｌ％である。これらの連鎖移動剤は、重合過程において重合度を制御するべき対象のモノマーと同時に系内に存在させればよく、その添加方法については特に問わない。モノマーに溶解して添加してもよいし、モノマーと別途に添加することも可能である。
【００６８】
１．−２  液晶性化合物
本発明の光学異方性膜の作製には液晶組成物を利用する。該液晶組成物の一例は、前記光学活性化合物の少なくとも１種と、液晶性化合物の少なくとも１種とを含有する組成物である。一般的に、液晶性化合物はその形状から、棒状タイプと円盤状タイプに分類できる。更にそれぞれ低分子と高分子タイプがある。高分子とは一般に重合度が１００以上のものを指す（高分子物理・相転移ダイナミクス，土井  正男  著，２頁，岩波書店，１９９２）。本態様では、いずれの液晶性化合物を用いることもできるが、棒状液晶性化合物を用いるのが好ましい。
【００６９】
なお、本発明に用いる液晶性化合物は、前記光学活性化合物の存在下で、コレステリック配向可能な液晶性化合物であればよく、液晶性化合物そのものが、光学活性体である必要はなく、アキラルな液晶性化合物を利用することができる。光学異方性膜の製造過程において、光学特性発現の制御が容易である等の観点から、本発明では、アキラルな液晶性化合物を利用することが好ましい。同様の観点から、本発明では、光異性化基や光２量化基などの官能基を含まない液晶性化合物を利用することが好ましい。
【００７０】
棒状液晶性化合物としては、例えばアゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類、アルケニルシクロヘキシルベンゾニトリル類が好ましく用いられる。以上のような低分子液晶性化合物だけではなく、高分子液晶性化合物も用いることができる。上記高分子液晶性化合物は、低分子の重合性基を有する棒状液晶性化合物が重合した高分子化合物である。特に好ましく用いられる上記低分子の重合性基を有する棒状液晶性化合物としては、下記一般式（Ｉ）で表される棒状液晶性化合物である。
【００７１】
一般式（Ｉ）：Ｑ1−Ｌ1−Ａ1−Ｌ3−Ｍ−Ｌ4−Ａ2−Ｌ2−Ｑ2
ただし、前記一般式（Ｉ）中、Ｑ1及びＱ2はそれぞれ独立に、反応性基であり、Ｌ1、Ｌ2、Ｌ3及びＬ4はそれぞれ独立に、単結合又は二価の連結基を表すが、Ｌ3及びＬ4の少なくとも一方は、−Ｏ−又はＯ−ＣＯ−Ｏ−が好ましい。Ａ1及びＡ2はそれぞれ独立に、炭素原子数２〜２０のスペーサ基を表す。Ｍはメソゲン基を表す。
【００７２】
以下に、上記一般式（Ｉ）で表される重合性基を有する棒状液晶性化合物について更に詳細に説明する。式中、Ｑ1及びＱ2は、それぞれ独立に、重合性基である。重合性基は付加重合反応又は縮合重合反応が可能な重合性基であることが好ましい。例えば、前記一般式（１）の部分構造中（具体的にはＺ中）に重合性基を有する場合は、該重合性基と重合反応可能な重合性基であってもよい。以下に重合性基の例を示す。
【００７３】
【化１６】
2010181852.tif 000018
【００７４】
Ｌ１、Ｌ２、Ｌ３、及びＬ４で表される二価の連結基としては、−Ｏ−、−Ｓ−、−ＣＯ−、−ＮＲ２−、−ＣＯ−Ｏ−、−Ｏ−ＣＯ−Ｏ−、−ＣＯ−ＮＲ２−、−ＮＲ２−ＣＯ−、−Ｏ−ＣＯ−、−Ｏ−ＣＯ−ＮＲ２−、−ＮＲ２−ＣＯ−Ｏ−、及びＮＲ２−ＣＯ−ＮＲ２−からなる群より選ばれる二価の連結基であることが好ましい。上記Ｒ２は炭素原子数が１〜７のアルキル基又は水素原子である。この場合、Ｌ３及びＬ４の少なくとも一方は、−Ｏ−又はＯ−ＣＯ−Ｏ−（カーボネート基）であることが好ましい。前記式（Ｉ）中、Ｑ１−Ｌ１及びＱ２−Ｌ２−は、ＣＨ２＝ＣＨ−ＣＯ−Ｏ−、ＣＨ２＝Ｃ（ＣＨ３）−ＣＯ−Ｏ−及びＣＨ２＝Ｃ（Ｃｌ）−ＣＯ−Ｏ−ＣＯ−Ｏ−が好ましく、ＣＨ２＝ＣＨ−ＣＯ−Ｏ−が最も好ましい。
【００７５】
Ａ１及びＡ２は、炭素原子数２〜２０を有するスペーサ基を表す。炭素原子数２〜１２の脂肪族基が好ましく、特にアルキレン基が好ましい。スペーサ基は鎖状であることが好ましく、隣接していない酸素原子、又は硫黄原子を含んでいてもよい。また、前記スペーサ基は、置換基を有していてもよく、ハロゲン原子（フッ素、塩素、臭素）、シアノ基、メチル基、エチル基が置換していてもよい。
【００７６】
Ｍで表されるメソゲン基としては、すべての公知のメソゲン基が挙げられる。特に下記一般式（ＩＩ）で表される基が好ましい。
一般式（ＩＩ）：−（−Ｗ１−Ｌ５）ｎ−Ｗ２−
ただし、前記一般式（ＩＩ）中、Ｗ１及びＷ２は各々独立して、二価の環状脂肪族基、二価の芳香族基又は二価のヘテロ環基を表し、Ｌ５は単結合又は連結基を表し、連結基の具体例としては、前記式（Ｉ）中、Ｌ１〜Ｌ４で表される基の具体例、−ＣＨ２−Ｏ−、及びＯ−ＣＨ２−が挙げられる。ｎは１、２又は３を表す。
【００７７】
Ｗ１及びＷ２としては、例えば１，４−シクロヘキサンジイル、１，４−フェニレン、ピリミジン−２，５−ジイル、ピリジン−２，５ジイル、１，３，４−チアジアゾール−２，５−ジイル、１，３，４−オキサジアゾール−２，５−ジイル、ナフタレン−２，６−ジイル、ナフタレン−１，５−ジイル、チオフェン−２，５−ジイル、ピリダジン−３，６−ジイル、などが挙げられる。１，４−シクロヘキサンジイルの場合、トランス体及びシス体の構造異性体があるが、どちらの異性体であってもよく、任意の割合の混合物でもよい。トランス体であることがより好ましい。Ｗ１及びＷ２は、それぞれ置換基を有していてもよい。置換基としては、ハロゲン原子（例えばフッ素、塩素、臭素、ヨウ素等）、シアノ基、炭素原子数１〜１０のアルキル基（例えばメチル基、エチル基、プロピル基等）、炭素原子数１〜１０のアルコキシ基（例えばメトキシ基、エトキシ基等）、炭素原子数１〜１０のアシル基（例えばホルミル基、アセチル基等）、炭素原子数１〜１０のアルコキシカルボニル基（例えばメトキシカルボニル基、エトキシカルボニル基等）、炭素原子数１〜１０のアシルオキシ基（例えばアセチルオキシ基、プロピオニルオキシ基等）、ニトロ基、トリフルオロメチル基、ジフルオロメチル基、などが挙げられる。
【００７８】
前記一般式（ＩＩ）で表されるメソゲン基の基本骨格で好ましいものを、以下に例示する。これらに上記置換基が置換していてもよい。
【００７９】
【化１７】
2010181852.tif 000019
【００８０】
以下に、前記一般式（Ｉ）で表される化合物の例を示すが、これらに限定されるものではない。なお、一般式（Ｉ）で表される化合物は、特表平１１−５１３０１９号公報に記載の方法で合成することができる。
【００８１】
【化１８】
2010181852.tif 000020
【００８２】
【化１９】
2010181852.tif 000021
【００８３】
【化２０】
2010181852.tif 000022
【００８４】
【化２１】
2010181852.tif 000023
【００８５】
【化２２】
2010181852.tif 000024
【００８６】
【化２３】
2010181852.tif 000025
【００８７】
１．−３  液晶組成物の調製
本発明の光学異方性膜の形成に用いられる液晶組成物中、上記特性を満足する光学活性化合物の含有量は、組成物の全質量（塗布液等、溶媒を含む態様では、溶媒を除いた固形分の全質量）中、５〜４０質量％であるのが好ましく、１０〜３０質量％であるのがより好ましい。２種以上利用する場合は、合計が前記範囲であるのが好ましい。また、液晶性化合物を含有する態様では、液晶性化合物は、組成物の全質量中、６０〜９５質量％であることが好ましく、７０〜９０質量％であることがより好ましい。
【００８８】
また、光学活性な部分構造を側鎖に有する繰り返し単位と、メソゲン構造を側鎖に有する繰り返し単位とを有するポリマーを、光学活性化合物として利用する態様では、上記した通り、液晶性化合物を別途用いなくてもよい。従って、本態様では、前記ポリマーは、上記光学活性化合物及び液晶性化合物の好ましい含有量の合計となり、具体的には、５０〜９９質量％であるのが好ましく、７０〜９９質量％であることがより好ましい。勿論、当該ポリマーと液晶性化合物を併用してもよい。
【００８９】
また、前記液晶組成物が、前記光学活性化合物とともにアキラルな液晶性化合物を含有する態様では、前記光学活性化合物の前記アキラルな液晶性化合物に対する割合が、１０〜３０質量％であることが好ましい。前記光学活性化合物のアキラルな液晶性化合物に対する割合が、１０質量％以下であると、反射波長が可視域となってしまい、光学異方性膜が着色する場合がある。また、前記光学活性化合物のアキラルな液晶性化合物に対する割合が、３０質量％を超えると、コレステリック配向状態とならない場合がある。
【００９０】
１．−３−１  添加剤
前記液晶組成物は、添加剤を含有していてもよい。
配向剤：
前記組成物は、光学活性化合物として用いるポリマー中のメソゲン構造の配向性、所望により添加される液晶性化合物の配向性の改善のために、配向剤を含有していてもよい。例えば、下記一般式（１１）〜（１３）で表される化合物の少なくとも一種を含有させることで、前記一般式（１）で表される部分構造を有する化合物を実質的に水平配向させることができ、光学活性化合物と併用することにより、安定なコレステリック配向を得ることができる。
以下、下記一般式（１１）〜（１３）について、順に説明する。
【００９１】
【化２４】
2010181852.tif 000026
【００９２】
ただし、前記一般式中、Ｒ11、Ｒ12及びＲ13は各々独立して、水素原子又は置換基を表し、Ｘ11、Ｘ12及びＸ13はそれぞれ単結合又は二価の連結基を表す。Ｒ11〜Ｒ13で各々表される置換基としては、好ましくは置換もしくは無置換の、アルキル基（中でも、無置換のアルキル基又はフッ素置換アルキル基がより好ましい）、アリール基（中でもフッ素置換アルキル基を有するアリール基が好ましい）、置換もしくは無置換のアミノ基、アルコキシ基、アルキルチオ基、ハロゲン原子である。Ｘ11、Ｘ12及びＸ13で各々表される二価の連結基は、アルキレン基、アルケニレン基、二価の芳香族基、二価のヘテロ環残基、−ＣＯ−、―ＮＲａ−（Ｒａは炭素原子数が１〜５のアルキル基又は水素原子）、−Ｏ−、−Ｓ−、−ＳＯ−、−ＳＯ2−及びそれらの組み合わせからなる群より選ばれる二価の連結基であることが好ましい。二価の連結基は、アルキレン基、フェニレン基、−ＣＯ−、−ＮＲａ−、−Ｏ−、−Ｓ−及び−ＳＯ2−からなる群より選ばれる二価の連結基又は該群より選ばれる基を少なくとも二つ組み合わせた二価の連結基であることがより好ましい。アルキレン基の炭素原子数は、１〜１２であることが好ましい。アルケニレン基の炭素原子数は、２〜１２であることが好ましい。二価の芳香族基の炭素原子数は、６〜１０であることが好ましい
【００９３】
【化２５】
2010181852.tif 000027
【００９４】
ただし、前記一般式（１２）中、Ｒは置換基を表し、ｍは０〜５の整数を表す。ｍが２以上の整数を表す場合、複数個のＲは同一でも異なっていてもよい。Ｒとして好ましい置換基は、Ｒ11、Ｒ12、及びＲ13で表される置換基の好ましい範囲として挙げてものと同じである。ｍは、好ましくは１〜３の整数を表し、特に好ましくは２又は３である。
【００９５】
【化２６】
2010181852.tif 000028
【００９６】
ただし、前記一般式（１３）中、Ｒ14、Ｒ15、Ｒ16、Ｒ17、Ｒ18及びＲ19は各々独立して、水素原子又は置換基を表す。Ｒ14、Ｒ15、Ｒ16、Ｒ17、Ｒ18及びＲ19でそれぞれ表される置換基は、好ましくは一般式（７）におけるＲ11、Ｒ12及びＲ13で表される置換基の好ましいものとして挙げたものである。本発明に用いられる水平配向剤については、特開２００５−０９９２４８号公報の段落番号［００９２］〜［００９６］に記載の化合物を用いることができ、それら化合物の合成法も該明細書に記載されている。
【００９７】
前記一般式（１１）〜（１３）のいずれかで表される化合物の添加量としては、前記液晶組成物の全質量の０．０１質量％〜２０質量％が好ましく、０．０１質量％〜１０質量％がより好ましく、０．０２質量％〜１質量％が特に好ましい。なお、前記一般式（１１）〜（１３）にて表される化合物は、単独で用いてもよいし、二種以上を併用してもよい。
【００９８】
重合開始剤：
本発明に用いる液晶組成物は、硬化性であることが好ましく、そのためには、前記光学活性化合物、及び所望により添加される液晶性化合物等の成分のいずれか少なくとも１種が、重合性基を有していればよい。重合反応を迅速に行い、十分な硬度の硬化膜を得るためには、前記液晶組成物は、重合開始剤を含有していることが好ましい。重合開始剤は、進行させる重合反応に応じて、選択される。利用可能な重合反応は、熱重合開始剤を用いる熱重合反応と光重合開始剤を用いる光重合反応のいずれでもよいが、光重合反応がより好ましい。光重合開始剤の例には、α−カルボニル化合物（米国特許第２３６７６６１号、同２３６７６７０号の各明細書記載）、アシロインエーテル（米国特許第２４４８８２８号明細書記載）、α−炭化水素置換芳香族アシロイン化合物（米国特許第２７２２５１２号明細書記載）、多核キノン化合物（米国特許第３０４６１２７号、同２９５１７５８号の各明細書記載）、トリアリールイミダゾールダイマーとｐ−アミノフェニルケトンとの組み合わせ（米国特許第３５４９３６７号明細書記載）、アクリジン及びフェナジン化合物（特開昭６０−１０５６６７号公報、米国特許第４２３９８５０号明細書記載）及びオキサジアゾール化合物（米国特許第４２１２９７０号明細書記載）が含まれる。
【００９９】
前記光重合開始剤の使用量は、前記液晶組成物中、固形分として０．０１質量％〜２０質量％であることが好ましく、０．５質量％〜５質量％であることが更に好ましい。
本発明の光学異方性膜の作製に用いられる液晶組成物は二色性重合開始剤を含まないことが好ましい。
【０１００】
１．−３−２  溶媒
本発明の光学異方性膜を形成するのに用いる組成物は、塗布液として調製することが好ましい。塗布液の調製に使用する溶媒としては、有機溶媒が好ましく用いられる。該有機溶媒としては、アミド（例えばＮ，Ｎ−ジメチルホルムアミド）；スルホキシド（例えばジメチルスルホキシド）；ヘテロ環化合物（例えばピリジン）；炭化水素（例えばベンゼン、ヘキサン）；アルキルハライド（例えばクロロホルム、ジクロロメタン）；エステル（例えば酢酸メチル、酢酸ブチル）；ケトン（例えばアセトン、メチルエチルケトン）；エーテル（例えばテトラヒドロフラン、１，２−ジメトキシエタン）；１，４−ブタンジオールジアセテートなどが含まれる。これらの中でも、アルキルハライド及びケトンが特に好ましい。二種類以上の有機溶媒を併用してもよい。
【０１０１】
２．  光学異方性膜の製造方法
本発明の光学異方性膜は、光により捩れ力が変化する光学活性化合物を含む液晶組成物を表面に塗布し、コレステリック配向させた後、偏光を照射することにより形成することができる。
前記組成物の表面への塗布は、従来公知の種々の方法で行うことができる。後述する様に、本発明の光学異方性膜を液晶セル内に配置して、各画素に対応する領域ごとに形成する場合は、インクジェット方式を利用して、表面に塗布することが好ましい。
【０１０２】
前記組成物を表面に塗布した後、塗膜を乾燥すると、溶媒の蒸発とともに、光学活性化合物の捩れ力により、例えば、併存するアキラルな液晶性化合物の分子がコレステリック配向する。所望により、液晶相温度範囲で１〜５分間加熱熟成してもよい。
【０１０３】
次に、コレステリック配向状態にある組成物に、偏光を照射し、コレステリック配向のねじれらせん構造を歪ませる。この歪みは、偏光照射によって、光学活性化合物の分子の中の光異性化基等が、照射された偏光の振動面に異性化基が存在している分子のみが異性化等して、異性化前の状態とは捩れ力が異なる他の状態に変化することに由来すると考えられる。その状態の光学活性化合物分子の近傍のねじれらせん構造は、捩れ力の変化により歪む。その結果、変形した捩れ配向の光学異方性膜となり、該光学異方性膜は、均一なねじれらせん配向では得られない、面内異方性を示す。
【０１０４】
本発明の光学異方性膜を作製するために、照射される偏光の照度の強さやエネルギー量の大きさを変えることによって、面内異方性の大きさを調節することができる。これは、照射される偏光の照度の強さやエネルギー量の大きさによって、光学活性化合物分子の光異性化基等の異性化等の反応速度や到達反応率が異なるため、光学活性化合物の捩れ力の変化の度合いも異なってくるためと考えられる。すなわち、その結果、コレステリック配向のねじれらせん構造の歪み度合いも異なり、光学異方性膜としての面内異方性の大きさも異なってくるためと考えられる。
なお、本発明の光学異方性膜は、照射される偏光と振動面が平行な方向に面内の遅相軸が存在する。
【０１０５】
偏光照射の照度は１０〜１０００ｍＷ／ｃｍ2であることが好ましく、２０〜５００ｍＷ／ｃｍ2であることがより好ましく、５０〜３５０ｍＷ／ｃｍ2であることが更に好ましい。照射エネルギーは、２０ｍＪ／ｃｍ2〜１０Ｊ／ｃｍ2であることが好ましく、１００〜８００ｍＪ／ｃｍ2であることが更に好ましい。照射波長としては３００〜４５０ｎｍにピークを有することが好ましく、３５０〜４００ｎｍにピークを有することが更に好ましい。
【０１０６】
偏光照射後に加熱すると、配向が熟成されて、より大きな面内レターデーションを得ることができる。
前記加熱温度は５０℃〜２５０℃であることが好ましく、５０℃〜２００℃がより好ましく、７０℃〜１７０℃が更に好ましい。
【０１０７】
本発明の方法では、偏光を照射する工程の前に、非偏光を照射する工程を含まない。これにより、面内位相差を十分に発現させることができる。なお、偏光を照射した後に、耐熱性の改善のために、さらに光照射を実施するのが好ましい。偏光照射を実施した後の、耐熱性改善のための光照射は、偏光照射であっても、非偏光照射であってもよい。硬化のための照度は２０〜１０００ｍＷ／ｃｍ2であることが好ましく、５０〜５００ｍＷ／ｃｍ2であることがより好ましく、１００〜３５０ｍＷ／ｃｍ2であることが更に好ましい。光照射エネルギーは、２０ｍＪ／ｃｍ2〜１０Ｊ／ｃｍ2であることが好ましく、１００〜８００ｍＪ／ｃｍ2であることが更に好ましい。照射波長としては偏光照射の場合は３００ｎｍ〜４５０ｎｍにピークを有することが好ましく、３５０ｎｍ〜４００ｎｍにピークを有することが更に好ましい。非偏光照射の場合は２００ｎｍ〜４５０ｎｍにピークを有することが好ましく、２５０ｎｍ〜４００ｎｍにピークを有することが更に好ましい。
【０１０８】
本発明の光学異方性膜の厚さは、０．１μｍ〜２０μｍであることが好ましく、０．５μｍ〜１０μｍであることが更に好ましい。
【０１０９】
３．  光学異方性膜の光学特性
本発明の光学異方性膜は、面内レターデーションＲｅが発現しているので、例えば二軸性フィルムに要求される特性を満足し得る。
本発明の光学異方性膜は、二軸性を有するため、特にＶＡモードの液晶表示装置の光学補償に用いるのに適する。二軸性フィルムは、一般的には、ｎｘ、ｎｙ及びｎｚが全て異なるものと理解されている。一例としては、ｎｘ＞ｎｙ＞ｎｚを満足する光学特性を示すものが挙げられる。本発明の光学異方性膜は、Ｒｅ（５５０）が２０〜３００ｎｍ程度であり、Ｎｚ値（ただし、Ｎｚ＝Ｒｔｈ（５５０）／Ｒｅ（５５０）＋０．５）が、１．１〜７．０程度の特性を示す二軸性フィルムとして機能し得る。即ち、本発明の光学異方性膜は、従来用いられている二軸性フィルムの代替として、液晶表示装置の光学補償に利用することができ、特にＶＡモードの液晶表示装置の光学補償に用いるのに適する。本発明の光学異方性膜を二軸性フィルムとして（例えば、ＶＡモードの液晶表示装置の光学補償に）利用する場合は、Ｎｚは、１．５〜８．０であるのが好ましく、２．０〜７．０であるのが好ましい。
また、波長５５０ｎｍにおける面内レターデーションＲｅ（５５０）は、２０ｎｍ〜３００ｎｍであることが好ましく、２０ｎｍ〜２００ｎｍがより好ましく、２０ｎｍ〜１００ｎｍがより更に好ましい。なお、Ｒｅは、値が大きい方が、二軸性が高いことを表すパラメーターである。一方、Ｎｚファクターは値が小さい方が二軸性が高いことを表すパラメーターである。ＶＡの補償に必要な二軸性光学異方性膜のＲｅは約５０ｎｍであり、適したＲｅとＮｚファクターから外れると、視野角依存性などが低下することがある。
【０１１０】
本発明の光学異方性膜の一態様は、反射波長４００ｎｍ未満、及び３８０〜７８０ｎｍの波長の光に対して実質的に透明であることを特徴とする光学異方性膜である。光学異方性膜の透明性は、用いる液晶材料の屈折率とらせんのピッチとで定まる。らせんのピッチは、カイラル剤の添加量に比例し、多く添加するとピッチも拡がることになる。反射波長は、液晶材料の屈折率とらせんのピッチとの積であるので、液晶材料の屈折率に従ってカイラル剤の添加量を調整することにより、反射波長の値を決定することができる。
【０１１１】
４．  光学異方性膜の用途
４．−１  インセル光学異方性膜
本発明の光学異方性膜は、配向膜を必要とせずに、偏光を利用して、所望の光学特性を発現できるので、微細な領域ごとに形成するのに有利であり、特に、液晶セル内の各画素に対応した領域に形成するのに有利である。
液晶セル内に形成する態様では、前記光学異方性膜の光学特性は、Ｒ光、Ｇ光及びＢ光が入射した際の視野角補償に最適な光学特性にそれぞれ調整されているのが好ましい。即ち、カラーフィルタ層のＲ層に対応する領域に形成する光学異方性膜は、その光学特性が、Ｒ光が入射した際の視野角補償に対して最適に調整され、Ｇ層に対応する領域に形成する光学異方性膜の光学特性は、Ｇ光が入射した際の視野角補償に対して最適に調整され、かつＢ層に対応する領域に形成する光学異方性膜の光学特性は、Ｂ光が入射した際の視野角補償に対して最適に調整されているのが好ましい。光学異方性膜の光学特性は、例えば、光学活性化合物及び液晶性化合物の種類や、配向制御剤の種類又はその添加量、膜厚、及び偏光照射条件（照射される偏光の照度の強さやエネルギー量の大きさ）のいずれかによって好ましい範囲に調整することができる。
また、光学異方性膜そのものをカラーフィルタとしても機能させてもよい。その場合は、光学異方性膜形成用の組成物中に、Ｒ色、Ｇ色及びＢ色それぞれの顔料等を添加する。
【０１１２】
本発明の光学異方性膜を、液晶セル基板の表面上に、各画素に対応する領域ごとに形成する方法の一例として、インクジェット方式を利用する方法が挙げられる。より具体的には、前記光学活性化合物を含有する流体を、ブラックマトリクスによって隔てられた領域内にインクジェット方式で塗布し、その後、偏光照射によって所望の光学特性を発現させた後、所望により加熱熟成して作製することができる。
【０１１３】
以下に、本発明の光学異方性膜を内部に有する液晶セルの作製方法の一例を、図１を参照して詳細に説明する。
ガラス等からなる透明基板１１上に、例えば、ネガ型ブラックマトリクスレジスト材料を使用し、フォトリソ法を用いてドットパターンのブラックマトリクス１２（隔壁）を形成し、隔壁１２によって隔てられた複数の微細領域ａを形成する（図１（ａ））。なお、ブラックマトリクス１２の形成においては、ブラックマトリクスの形成材料及び形成プロセスについては特に限定はなく、レジスト材料によるフォトリソ法を利用する方法以外の方法であっても、ブラックマトリクスパターンが形成できれば問題ない。ブラックマトリックス１２のパターンは、ドットパターンに限定されるものではなく、形成するカラーフィルタの配列については特に制限はなく、ドット配列、ストライプ配列、モザイク配列、デルタ配列等いずれであってもよい。
【０１１４】
ブラックマトリックス１２は、パターン形成後にＦ原子を含むガス（ＣＦ4等）でプラズマ処理され、その表面が撥インク化処理されるのが好ましい。ブラックマトリクス１２の撥インク化処理は、上記プラズマ処理以外に、ブラックマトリクス材料中に撥インク剤を含有させてもよいし、ブラックマトリックスを、ガラス基板１１に対して撥インク性を示す材料から形成してもよい。
【０１１５】
次に、所望により撥インク化処理したブラックマトリクス１２で隔てられた微細領域ａへ、前記光学活性化合物を含有する流体１３’を、インクジェット装置を用いて吐出して、微細領域ａ内に前記流体からなる層（図１（ｂ））を形成する。前記溶液の吐出が完了した後、加熱熟成によりコレステリック配向させ、偏光照射することによって、ねじれらせん構造を歪ませて、面内異方性を発現し、光学異方性膜１３を形成する（図１（ｃ））。偏光照射前、偏光照射中、又は偏光照射後に所望により加熱してもよく、その場合は、加熱装置を使用してもよい。
【０１１６】
このようにして形成された１層目の光学異方性膜１３の上に、カラーフィルタ用インク液１４’によって２回目のインク吐出を行い（図１（ｄ））、これを乾燥、及び所望により露光等して、２層目のカラーフィルタ層１４が形成される（（ｅ））。
【０１１７】
光学異方性膜１３及びカラーフィルタ層１４を形成する際のインク等の射出条件については特に制限されないが、光学異方性膜形成用の流体やカラーフィルタ層形成用のインクの粘度が高い場合は、室温あるいは加熱下（例えば、２０℃〜７０℃）において、インク粘度を下げて射出することが射出安定性の点で好ましい。インク等の粘度変動は、そのまま液滴サイズ、液滴射出速度に大きく影響を与え、画質劣化を起こすため、インク等の温度を出来るだけ一定に保つことが好ましい。
【０１１８】
前記インクジェットヘッド（以下、単にヘッドともいう）は、特に制限されず、公知の種々のものを使用することができる。コンティニアスタイプ、ドットオンデマンドタイプが使用可能である。ドットオンデマンドタイプのうち、サーマルヘッドでは、吐出のため、特開平９−３２３４２０号公報に記載されているような稼動弁を持つタイプが好ましい。ピエゾヘッドでは、例えば、欧州特許Ａ２７７，７０３号公報、欧州特許Ａ２７８，５９０号公報などに記載されているヘッドを使うことができる。ヘッドは組成物の温度が管理できるよう温調機能を持つものが好ましい。射出時の粘度は５〜２５ｍＰａ・ｓとなるよう射出温度を設定し、粘度の変動幅が±５％以内になるよう組成物温度を制御することが好ましい。また、駆動周波数としては、１〜５００ｋＨｚで稼動することが好ましい。
【０１１９】
なお、光学異方性膜１３及びカラーフィルタ層１４は、その形成順序が入れ替わっていてもよく、即ち、カラーフィルタ層１４の上に光学異方性膜１３が積層された構成であってもよい。かかる態様は、前記製造方法例において、光学異方性膜１３を形成する工程とカラーフィルタ層１４を形成する工程の順番を入れ替えることにより作製することができる。
また、カラーフィルタ形成用インクに前記光学活性化合物を混合して用いてもよい。
【０１２０】
光学異方性膜１３は、同一種の溶液等の流体を用いて形成されていてもよいし、その上に形成されるカラーフィルタ層１４の色相に応じて、それぞれ最適な光学異方性を発現するように、互いに異なる材料を含む及び／又は配合量が互いに異なる流体を用いて形成されていてもよい。光学異方性膜１３の形成時において、カラーフィルタ層の色相に応じて異なる溶液等を用いる場合は、それぞれの溶液を全て吐出した後、同時に乾燥を行ってもよいし、１種ずつ吐出及び乾燥のプロセスを行ってもよい。また、カラーフィルタ層１４の形成時においても、例えば、Ｒ層、Ｇ層、及びＢ層それぞれの形成用のインク液を全て吐出した後、同時に乾燥を行ってもよいし、１種ずつ吐出及び乾燥のプロセスを行ってもよい。また、カラーフィルタの色も、赤、緑、青の３色に限定される必要はなく、多原色のカラーフィルタであってもよい。
【０１２１】
このようにして、第一の基板の各画素に相当する、ブラックマトリックス１２で隔てられた領域毎に、光学異方性膜及びカラーフィルタ層を形成した後、この第１の基板と、第２の基板とを貼り合わせる。貼り合わせる前に、カラーフィルタ層１４の上に、透明電極層及び／又は配向層を形成してもよい。例えば、特開平１１−２４８９２１号公報、特許第３２５５１０７号公報に記載のように、カラーフィルタを形成する着色樹脂組成物を重ねることで土台を形成し、その上に透明電極を形成し、更に必要に応じて分割配向用の突起を重ねることでスペーサを形成することが、コストダウンの観点で好ましい。
【０１２２】
第１の基板と第２の基板の対向面間の空壁に、液晶材料を注入して液晶層を形成して、液晶セルを作製することができる。第一の基板は、前記光学異方性膜とカラーフィルタ層が形成された面を内側にして、即ち、対向面にして配置するのが好ましい。その後、双方の基板の外側表面に、それぞれ偏光板、光学補償フィルム等を貼り付けて、液晶表示装置を作製することができる。
【０１２３】
前記製造方法の例では、光学異方性膜形成用の流体、及びカラーフィルタ層形成用のインク液を所定の位置に配置するにあたって、隔壁であるブラックマトリクスを形成した後、インクジェット方式を利用しているので、第一の基板上の所定の領域に正確に光学異方性膜及びカラーフィルタ層を形成することができる。従って、構造を複雑化することなく、少ない工程数で製造することができる。
【０１２４】
なお、前記方法では、インクジェット法によるインク吐出を利用して、各微細領域に光学異方性膜及びカラーフィルタ層を形成する例を説明したが、インクジェット法以外の、例えば印刷法等を利用して形成してもよい。
【０１２５】
照射される偏光の照度の強さやエネルギー量の大きさにより光学異方性膜の面内異方性（面内レターデーションＲｅ）を調節する場合には、光学異方性膜の膜厚みは一定でも構わないので、スリットコート法，バーコート法等の塗布方式を利用して形成してもよい。この場合、均一膜厚の光学異方性膜を先に形成した後、ブラックマトリクスを形成し、ついでカラーフィルタ層を形成するという順番にすることにより、より少ない工程数で製造することができる。
【０１２６】
４．−２  液晶セル
本発明は、基板と、その上に、本発明の光学異方性膜とを有する液晶セル用基板にも関する。本発明の液晶セル用基板の一態様は、基板と、液晶セルの視野角補償のための本発明の光学異方性膜と、カラーフィルタ層とを有し、該光学異方性膜が、その下又は上に配置されたカラーフィルタ層の色相に応じて（例えば、Ｒ、Ｇ、Ｂの色ごとに）、液晶セルの視野角補償に最適な光学特性を有する液晶セル用基板である。基板の材料としては透明であれば特に限定はなく、例えば、金属性支持体、金属張り合わせ支持体、ガラス、セラミック、合成樹脂フィルム等を使用することができる。複屈折が小さいことが好ましく、ガラスや低複屈折性ポリマー等が好ましい。その他、前記基板の表面には、液晶材料に対して配向規制能を有する配向膜、及び透明電極層が形成されていてもよい。
【０１２７】
本発明の液晶セル用基板は、前記光学異方性膜が形成された側と反対外の表面（液晶表示装置内に組み込まれるときは、液晶セル外として配置される側の表面）に、更に第２の光学異方性膜を有していてもよい。第２の光学異方性膜は、液晶セル内に配置される本発明の光学異方性膜とともに、液晶セルの光学補償に寄与する。第二の光学異方性膜の光学特性は、用いられる液晶表示装置のモードによって好ましい範囲が異なる。例えば、ＶＡモード用の液晶セル基板とする場合は、基板の内側表面に、本発明の光学異方性膜を配置し、基板外側表面に第２の光学異方性膜を配置してもよい。
【０１２８】
図２に本発明の液晶セル基板を有する液晶セルの一例の概略断面図を示す。
図２（ａ）に示す液晶セル用基板は、透明基板２１上に、隔壁としてブラックマトリクス２２が形成され、隔壁で隔てられた微細領域内にインクジェット方式により吐出して形成された、パターン状のカラーフィルタ層２３及び光学異方性膜２７が形成されている。更にその上に透明電極層２５と配向層２６とを有する。図２には、Ｒ、Ｇ、Ｂのカラーフィルタ層２３を形成した態様を示したが、Ｒ、Ｇ、Ｂ、Ｗ（白）の層からなるカラーフィルタ層を形成してもよい。光学異方性膜２７はｒ、ｇ、ｂ領域に分割され、Ｒ、Ｇ、Ｂそれぞれのフィルタ層２３の色相に対して、それぞれ最適な位相差特性を有している。
【０１２９】
更に、図２（ｂ）のように光学異方性膜２７とともに光学補償に寄与する第２の光学異方性膜２４を液晶セル基板の外側表面に配置してもよい。第２の光学異方性膜２４をセル内の光学異方性膜２７と同じカラーフィルタ側基板側に配置してもよいし、図は省略するが対向基板側に配置してもよい。対向基板側には一般にＴＦＴアレイなどの駆動用電極が配置されていることが多く、対向基板上であればどの位置に配置されてもよいが、ＴＦＴを有するアクティブ駆動型の場合、光学異方性膜の耐熱性からシリコン層よりも上であることが好ましい。
【０１３０】
４．−３  液晶表示装置
本発明は、本発明の光学異方性膜を有する液晶表示装置に関する。前記光学異方性膜は、液晶セルの外側であって、液晶セルと偏光子との間に配置してもよいし、上記した通り、液晶セル内に配置してもよい。また、本発明の光学異方性膜とともに光学補償に寄与する第２の光学異方性膜を更に有していてもよい。
図３は本発明の液晶表示装置の一例の概略断面図である。
図３（ａ）及び（ｂ）の例はそれぞれ、図２（ａ）及び（ｂ）の基板を上側基板として用い、ＴＦＴ３２付の透明電極層２５及びその上に配向層２６を有するガラス基板２１を対向基板として配置し、その間に液晶３１を挟んだ液晶セル３７を有する液晶表示装置である。液晶セル３７の両側には、セルロースアセテート（ＴＡＣ）フィルム等からなる保護層３４及び３５に挟まれた偏光層３３からなる偏光板３６が配置されている。液晶セル側の保護層３５は光学補償シートとしての光学特性を満足するＴＡＣフィルム等の高分子フィルムであってもよいし、保護層３４と同一の高分子フィルムからなっていてもよい。図には示さないが、反射型液晶表示装置の態様では偏光板は観察側に１枚配置したのみでよく、液晶セルの背面あるいは液晶セルの下側基板の内面に反射膜を設置する。もちろんフロントライトを液晶セル観察側に設けることも可能である。更に、表示装置の１画素内に、透過部と反射部を設けた半透過型も可能である。本液晶表示装置の表示モードは特に制限がなく、全ての透過型、半透過型、及び反射型液晶表示装置に用いることが可能である。中でも色視野角特性改良が望まれるＶＡモードに対して、本発明は効果を発揮する。
【０１３１】
本発明の液晶表示装置の一例は、ＶＡモード液晶表示装置である。ＶＡモード液晶表示装置には、負のＣ−プレート及びＡ−プレートを光学補償に利用する方式と、二軸性フィルムを一枚光学補償に利用する方式が知られている。本発明の光学異方性膜は、二軸性フィルムとして利用することができる。
【０１３２】
上記では、ＶＡモード液晶表示装置の例を説明したが、本発明の光学異方性膜は、他のモードの液晶表示装置の光学補償にも利用することができる。ＴＮモードの液晶セル用位相差板（光学補償シート）は、特開平６−２１４１１６号公報、米国特許第５５８３６７９号、同５６４６７０３号、ドイツ特許公報３９１１６２０Ａ１号の各明細書に記載がある。また、ＩＰＳモード又はＦＬＣモードの液晶セル用位相差板（光学補償シート）は、特開平１０−５４９８２号公報に記載がある。更に、ＯＣＢモード又はＨＡＮモードの液晶セル用位相差板（光学補償シート）は、米国特許第５８０５２５３号明細書及び国際公開ＷＯ９６／３７８０４号パンフレットに記載がある。更にまた、ＳＴＮモードの液晶セル用位相差板（光学補償シート）は、特開平９−２６５７２号公報に記載がある。そして、ＶＡモードの液晶セル用位相差板（光学補償シート）は、特許第２８６６３７２号公報に記載がある。これらの光学補償シートの代替として利用することができる。
更にエレクトロルミネセンス装置やフィールドエミッション表示装置などの反射防止の目的にも偏光板と組み合わせて、本発明の光学異方性膜を使用する効果がある。
【実施例】
【０１３３】
以下に実施例を挙げて本発明を更に具体的に説明する。以下の実施例に示す材料、試薬、物質量とその割合、操作等は本発明の趣旨から逸脱しない限り適宜変更することができる。従って、本発明の範囲は以下の具体例に制限されるものではない。
（実施例１）
液晶セル用基板の作製：
無アルカリガラス基板上に、ブラックマトリクスを形成した基板を準備した。
【０１３４】
光学異方性膜用塗布液ＬＣ−１の調製：
下記の組成物を調製した後、孔径０．２μｍのポリプロピレン製フィルタでろ過して、光学異方性膜用塗布液ＬＣ−１として用いた。
なお、ＬＣ−１−１はＴｅｔｒａｈｅｄｒｏｎ  Ｌｅｔｔ．誌、第４３巻、６７９３頁（２００２）に記載の方法準じて合成した。
光学異方性膜用塗布液ＬＣ−１の組成：
・重合性液晶  例示化合物Ｉ−２                            １７．４質量％
・カイラル剤  例示化合物Ｃ−２                              ２．６質量％
・１．４−ブタンジオールジアセテート                    ７９．２８質量％
・下記構造式で表される水平配向剤（ＬＣ−１−１）          ０．０２質量％
・Ｉｒｇ−９０７（チバスペシャリティーケミカルズ社製）      ０．５質量％
・ＤＥＴＸ（日本化薬社製）                                  ０．２質量％
【０１３５】
【化２７】
2010181852.tif 000029
【０１３６】
カラーフィルタ用組成物：
表１に示す組成の各ＲＧＢ画素用組成物をそれぞれ調製した。
【０１３７】
【表１】
2010181852.tif 000030
【０１３８】
表１中の組成物の組成は以下の通りである。
［Ｒ顔料分散物−１組成］
・Ｃ．Ｉ．ピグメント・レッド２５４                        ８．０質量％
・５−［３−オキソ−２−［４−［３，５−ビス（３−ジエチルアミノプロピルアミノカルボニル）フェニル］アミノカルボニル］フェニルアゾ］−ブチロイルアミノベンズイミダゾロン                            ０．８質量％
・ベンジルメタクリレート／メタクリル酸＝７２／２８モル比のランダム共重合物
（重量平均分子量３．７万）                                  ８．０質量％
・プロピレングリコールモノメチルエーテルアセテート      ８３．２質量％
【０１３９】
［Ｒ顔料分散物−２組成］
・Ｃ．Ｉ．ピグメント・レッド１７７                      １８．０質量％
・ベンジルメタクリレート／メタクリル酸＝７２／２８モル比のランダム共重合物
（重量平均分子量３．７万）                                １２．０質量％
・プロピレングリコールモノメチルエーテルアセテート      ７０．０質量％
【０１４０】
［Ｇ顔料分散物組成］
・Ｃ．Ｉ．ピグメント・グリーン３６                      １８．０質量％
・ベンジルメタクリレート／メタクリル酸＝７２／２８モル比のランダム共重合物
（重量平均分子量３．７万）                                １２．０質量％
・シクロヘキサノン                                      ３５．０質量％
・プロピレングリコールモノメチルエーテルアセテート      ３５．０質量％
【０１４１】
［バインダ１組成］
・ベンジルメタクリレート／メタクリル酸＝７８／２２モル比のランダム共重合物
（重量平均分子量４万）                                    ２７．０質量％
・プロピレングリコールモノメチルエーテルアセテート      ７３．０質量％
【０１４２】
［バインダ２組成］
・ベンジルメタクリレート／メタクリル酸／メチルメタクリレート＝３８／２５／
３７モル比のランダム共重合物（重量平均分子量３万）        ２７．０質量％
・プロピレングリコールモノメチルエーテルアセテート      ７３．０質量％
【０１４３】
［バインダ３組成］
・ベンジルメタクリレート／メタクリル酸／メチルメタクリレート＝３６／２２／
４２モル比のランダム共重合物（重量平均分子量３万）        ２７．０質量％
・プロピレングリコールモノメチルエーテルアセテート      ７３．０質量％
【０１４４】
［ＤＰＨＡ組成］
・ＫＡＹＡＲＡＤ  ＤＰＨＡ（日本化薬株式会社製）        ７６．０質量％
・プロピレングリコールモノメチルエーテルアセテート      ２４．０質量％
【０１４５】
Ｒ層形成用液ＰＰ−Ｒ１の調製：
Ｒ層形成用液ＰＰ−Ｒ１は、まず表１に記載の量のＲ顔料分散物１、Ｒ顔料分散物２、プロピレングリコールモノメチルエーテルアセテートをはかり取り、温度２４℃（±２℃）で混合して１５０ｒｐｍで１０分間攪拌し、次いで、表１に記載の量のメチルエチルケトン、バインダ２、ＤＰＨＡ溶液、２−トリクロロメチル−５−（ｐ−スチリルメチル）−１，３，４−オキサジアゾール、２，４−ビス（トリクロロメチル）−６−［４−（Ｎ，Ｎ−ジエトキシカルボニルメチル）−３−ブロモフェニル］−ｓ−トリアジン、フェノチアジンをはかり取り、温度２４℃（±２℃）でこの順に添加して１５０ｒｐｍ１０分間攪拌し、次いで、上記表に記載の量のＥＤ１５２をはかり取り、温度２４℃（±２℃）で混合して１５０ｒｐｍ２０分間攪拌し、更に、表１に記載の量のメガファックＦ−１７６ＰＦをはかり取り、温度２４℃（±２℃）で添加して３０ｒｐｍ３０分間攪拌し、ナイロンメッシュ＃２００で濾過することによって得られた。
【０１４６】
Ｇ層形成用液ＰＰ−Ｇ１の調製：
Ｇ層形成用液ＰＰ−Ｇ１は、まず表１に記載の量のＧ顔料分散物、ＣＦイエローＥＸ３３９３、プロピレングリコールモノメチルエーテルアセテートをはかり取り、温度２４℃（±２℃）で混合して１５０ｒｐｍ１０分間攪拌し、次いで、表１に記載の量のメチルエチルケトン、シクロヘキサノン、バインダ１、ＤＰＨＡ溶液、２−トリクロロメチル−５−（ｐ−スチリルメチル）−１，３，４−オキサジアゾール、２，４−ビス（トリクロロメチル）−６−［４−（Ｎ，Ｎ−ジエトキシカルボニルメチル）−３−ブロモフェニル］−ｓ−トリアジン、フェノチアジンをはかり取り、温度２４℃（±２℃）でこの順に添加して１５０ｒｐｍ３０分間攪拌し、更に、表１に記載の量のメガファックＦ−１７６ＰＦをはかり取り、温度２４℃（±２℃）で添加して３０ｒｐｍ５分間攪拌し、ナイロンメッシュ＃２００で濾過することによって得られた。
【０１４７】
Ｂ層形成用液ＰＰ−Ｂ１の調製：
Ｂ層形成用液ＰＰ−Ｂ１は、まず表１に記載の量のＣＦブルーＥＸ３３５７、ＣＦブルーＥＸ３３８３、プロピレングリコールモノメチルエーテルアセテートをはかり取り、温度２４℃（±２℃）で混合して１５０ｒｐｍ１０分間攪拌し、次いで、表１に記載の量のメチルエチルケトン、バインダ３、ＤＰＨＡ溶液、２−トリクロロメチル−５−（ｐ−スチリルメチル）−１，３，４−オキサジアゾール、フェノチアジンをはかり取り、温度２５℃（±２℃）でこの順に添加して、温度４０℃（±２℃）下、１５０ｒｐｍで３０分間攪拌し、更に、表１に記載の量のメガファックＦ−１７６ＰＦをはかり取り、温度２４℃（±２℃）で添加して、３０ｒｐｍで５分間攪拌し、ナイロンメッシュ＃２００で濾過することによって得られた。
【０１４８】
光学異方性膜の作製：
Ｒ用光学異方性膜Ｒ−１として、上記で得られた光学異方性膜用塗布液ＬＣ−１をピエゾ方式のヘッドを用いてブラックマトリックス（遮光性隔壁）に囲まれたＲ層が形成される予定の凹部に打滴し、１４０℃で２分間加熱乾燥した。さらに、温度６５℃で２分間熟成後、直ちにこの層に対して偏光ＵＶを照射（照度２００ｍＷ／ｃｍ２、照射量２００ｍＪ／ｃｍ２）した後、１３０℃加熱熟成し、厚さ２．８μｍの光学異方性膜Ｒ−１を形成した。
同様にして、Ｇ層及びＢ層用光学異方性膜Ｇ−１及びＢ−１をそれぞれ、Ｇ層及びＢ層が形成される予定の微細領域に形成した。光学異方性膜用塗布液ＬＣ−１を用い、打滴量を変えることで、光学異方性膜Ｇ−１及びＢ−１のそれぞれの厚みを、２．９μｍ及び２．６μｍとした。
なお、本実施例では、Ｒ、Ｇ、Ｂ各画素に対応する部分に、搬送速度、駆動周波数を制御し、所望するＲ、Ｇ、Ｂに対応する凹部に各光学異方性膜用塗布液を打滴した。
【０１４９】
位相差測定：
ファイバ型分光計（ＫＯＢＲＡ  ２１ＡＤＨ又はＷＲ（王子計測機器株式会社製））を用いた平行ニコル法により、測定波長λ＝５５０ｎｍにおける面内レターデーションＲｅ（５５０）、及び遅相軸を回転軸として±４０度サンプルを傾斜させたときのレターデーションをそれぞれ測定し、Ｒｔｈ（５５０）を算出し、Ｎｚ値も求めた。
光学異方性膜の位相差は、あらかじめ測定した光学異方性膜のない基板の透過率データで較正を行うことにより、光学異方性膜の位相差のみを求めた。位相差の測定結果を表２に示す。
【０１５０】
【表２】
2010181852.tif 000031
【０１５１】
表２の結果から、形成された光学異方性膜Ｒ−１、Ｇ−１及びＢ−１は、二軸性であることが理解できる。
【０１５２】
耐熱性試験：
形成された光学異方性膜に対して、２３０℃で３時間の加熱処理を行う前後のＲｅ(５５０) 保持率（変動率）を求めた。Ｒｅ(５５０)保持率は加熱処理前のＲｅ(５５０)に対する加熱処理後のＲｅ(５５０)の割合である。Ｒｅ(５５０)保持率の結果を表３に示す。
【表３】
2010181852.tif 000032
【０１５３】
カラーフィルタ層の作製：
上記で得られたＲ、Ｇ及びＢ層形成用液である、ＰＰ−Ｒ１、ＰＰ−Ｇ１、及びＰＰ−Ｂ１を、ピエゾ方式のヘッドを用いて遮光性隔壁に囲まれた凹部のあらかじめ決められた位置に、打滴を行い、Ｒ層、Ｇ層及びＢ層をそれぞれ形成した。
なお、本実施例では、Ｒ、Ｇ、Ｂ各画素に対応する部分にＲ、Ｇ、Ｂそれぞれ搬送速度、駆動周波数を制御し、所望するＲ、Ｇ、Ｂに対応する凹部に各Ｒ、Ｇ及びＢ層形成用液ＰＰ−Ｒ１、ＰＰ−Ｇ１及びＰＰ−Ｂ１を打滴した。
その後、温度１００℃にて乾燥させ、更に温度２００℃にて１時間熱処理を実施し、光学異方性膜上にカラーフィルタ画素を形成した。
【０１５４】
透明電極の形成：
上記作製したカラーフィルタ上に、透明電極膜（膜厚２０００Å）をＩＴＯのスパッタリングにより形成した。
【０１５５】
配向層の形成及び液晶セル形成：
更にその上にポリイミドの配向膜を設けた。次に、粒子径５μｍのガラスビーズを散布した。更にカラーフィルタの画素群の周囲に設けられたブラックマトリックスの外枠に相当する位置に、スペーサ粒子を含有するエポキシ樹脂のシール剤を印刷し、カラーフィルタ基板を対向基板と１０ｋｇ／ｃｍの圧力で貼り合わせた。次いで、貼り合わされたガラス基板を、温度１５０℃で９０分間熱処理し、シール剤を硬化させ、２枚のガラス基板の積層体を得た。このガラス基板積層体を真空下で脱気し、その後大気圧に戻して２枚のガラス基板の間隙に液晶を注入し、液晶セルを得た。この液晶セルの両面に、株式会社サンリッツ製の偏光板ＨＬＣ２−２５１８を貼り付けた。
【０１５６】
ＶＡ−ＬＣＤの作製：
カラー液晶表示装置用冷陰極管バックライトとしては、ＢａＭｇ２Ａｌ１６Ｏ２７：Ｅｕ，Ｍｎと、ＬａＰＯ４：Ｃｅ，Ｔｂとを質量比５０：５０で混合した蛍光体を緑色（Ｇ）、Ｙ２Ｏ３：Ｅｕを赤色（Ｒ）、ＢａＭｇＡｌ１０Ｏ１７：Ｅｕを青色（Ｂ）として、任意の色調を持つ白色の三波長蛍光ランプを作製した。このバックライト上に上記偏光板を付与した液晶セルを設置し、実施例１のＶＡ−ＬＣＤを作製した。
【０１５７】
（実施例２）
光学異方性膜用塗布液ＬＣ−２の組成：
・ポリマー  例示化合物Ｐ−３                              ２０．０質量％
・１．４−ブタンジオールジアセテート                    ７９．２８質量％
下記構造式で表される水平配向剤（ＬＣ−１−１）            ０．０２質量％
・Ｉｒｇ−９０７（チバスペシャリティーケミカルズ社製）      ０．５質量％
・ＤＥＴＸ（日本化薬社製）                                  ０．２質量％
光学異方性形成用塗布液ＬＣ−１中の、重合性液晶Ｉ−２と光学活性化合物Ｃ−２を、ポリマーＰ−３に代えた以外は、実施例１と同様にして、光学異方性膜Ｒ−２、Ｇ−２及びＢ−２をそれぞれ形成した。得られた光学異方性膜について、実施例１と同様にして、位相差を求めた。位相差の測定結果を表４に示す。
【０１５８】
【表４】
2010181852.tif 000033
【０１５９】
表４の結果から、形成されたＲ−２、Ｇ−２、及びＢ−２の光学異方性膜は、二軸性であることが理解できる。
【０１６０】
光学異方性膜を、光学異方性膜用塗布液ＬＣ−２を用いて作製した以外は、実施例１と同様にして、実施例２のＶＡ−ＬＣＤを作製した。
【０１６１】
（実施例３）
光学異方性膜用塗布液ＬＣ−３の組成：
・重合性液晶  例示化合物Ｉ−２                            １７．４質量％
・カイラル剤  例示化合物Ｃ−３                              ２．６質量％
・１．４−ブタンジオールジアセテート                    ７９．２８質量％
・下記構造式で表される水平配向剤（ＬＣ−１−１）          ０．０２質量％
・Ｉｒｇ−９０７（チバスペシャリティーケミカルズ社製）      ０．５質量％
・ＤＥＴＸ（日本化薬社製）                                  ０．２質量％
【０１６２】
光学異方性形成用塗布液ＬＣ−１中の、光学活性化合物Ｃ−２を、光学活性化合物Ｃ−３に代えた以外は、実施例１と同様にして、光学異方性膜Ｒ−３、Ｇ−３及びＢ−３をそれぞれ形成した。得られた光学異方性膜について、実施例１と同様にして、位相差を求めた。位相差の測定結果を表５に示す。
【０１６３】
【表５】
2010181852.tif 000034
【０１６４】
表５の結果から、形成されたＲ−３、Ｇ−３、及びＢ−３の光学異方性膜は、二軸性であることが理解できる。
【０１６５】
光学異方性膜を、光学異方性膜用塗布液ＬＣ−３を用いて作製した以外は、実施例１と同様にして、実施例３のＶＡ−ＬＣＤを作製した。
【０１６６】
（実施例４）
光学異方性膜用塗布液ＬＣ−４の組成：
・重合性液晶  例示化合物Ｉ−２                            １７．４質量％
・カイラル剤  例示化合物Ｃ−１                              ２．６質量％
・１．４−ブタンジオールジアセテート                    ７９．２８質量％
・下記構造式で表される水平配向剤（ＬＣ−１−１）          ０．０２質量％
・Ｉｒｇ−９０７（チバスペシャリティーケミカルズ社製）      ０．５質量％
・ＤＥＴＸ（日本化薬社製）                                  ０．２質量％
【０１６７】
光学異方性形成用塗布液ＬＣ−１中の、光学活性化合物Ｃ−２を、光学活性化合物Ｃ−１に代えた以外は、実施例１と同様にして、光学異方性膜Ｒ−４、Ｇ−４及びＢ−４をそれぞれ形成した。得られた光学異方性膜について、実施例１と同様にして、位相差を求めた。位相差の測定結果を表６に示す。
【０１６８】
【表６】
2010181852.tif 000035
【０１６９】
表６の結果から、形成されたＲ−４、Ｇ−４、及びＢ−４の光学異方性膜は、二軸性であることが理解できる。
光学異方性膜を、光学異方性膜用塗布液ＬＣ−４を用いて作製した以外は、実施例１と同様にして、実施例４のＶＡ−ＬＣＤを作製した。
【０１７０】
（実施例１〜４のＶＡ−ＬＣＤの評価）
作製した実施例１〜４の液晶表示装置の黒表示の方位角４５度、極角６０度方向視野角における黒表示及び、方位角４５度極角６０度と方位角１８０度極角６０度との色ずれを観察した。
作製した実施例１〜４の液晶表示装置を観察した結果、正面方向及び視野角方向のいずれにおいても、ニュートラルな黒表示を実現することが確認できた。
【０１７１】
（参考例１）
英国特許出願公報ＧＢ２３１４８３９  Ａに記載の下記の光反応性カイラル剤を、例示化合物Ｃ−２の代わりに用いた以外は、実施例１と同様にして光学異方性膜Ｒ−１ｃ、Ｇ−１ｃ、Ｂ−１ｃをそれぞれ作製した。下記表に示す通り、Ｒ−１ｃ、Ｇ−１ｃ、Ｂ−１ｃにおいて、いずれのＮｚ値も８．０以上であり、また、面内レターデーションＲｅも低く、二軸性の発現性に乏しかった。
【０１７２】
【表７】
2010181852.tif 000036
【０１７３】
【化２８】
2010181852.tif 000037
【０１７４】
（参考例２）
ＷＯ０３／０２７１１９号公報に記載の光反応性カイラル剤を、例示化合物Ｃ−２の代わりに用いた以外は、実施例１と同様にして光学異方性膜Ｒ−２ｃ、Ｇ−２ｃ、Ｂ−２ｃをそれぞれ作製した。下記表に示す通り、Ｒ−２ｃ、Ｇ−２ｃ、Ｂ−２ｃにおいて、いずれのＮｚ値も８．０以上であり、また、面内レターデーションＲｅも低く、二軸性の発現性に乏しかった。
【０１７５】
【表８】
2010181852.tif 000038
【０１７６】
【化２９】
2010181852.tif 000039
【０１７７】
（参考例３）
特表２００８−５０５３６９に記載の二色性光開始剤を、Ｉｒｇ−９０７（チバスペシャリティーケミカルズ社製）、ＤＥＴＸ（日本化薬社製）の代わりに用いた以外は、実施例１と同様にして光学異方性膜Ｒ−３ｃ、Ｇ−３ｃ、Ｂ−３ｃをそれぞれ作製した。下記表に示す通り、Ｒ−３ｃ、Ｇ−３ｃ、Ｂ−３ｃにおいて、いずれのＮｚ値も８．０以上であり、また、面内レターデーションＲｅも低く、二軸性の発現性に乏しかった。
【０１７８】
【表９】
2010181852.tif 000040
【０１７９】
【化３０】
2010181852.tif 000041
【０１８０】
（参考例４）
特表２００８−５０５３６９に記載の二色性光開始剤を、Ｉｒｇ−９０７（チバスペシャリティーケミカルズ社製）、ＤＥＴＸ（日本化薬社製）の代わりに用い、さらに窒素雰囲気下で作製した以外は、実施例１と同様にして光学異方性膜Ｒ−４ｃ、Ｇ−４ｃ、Ｂ−４ｃをそれぞれ作製した。下記表に示す通り、Ｒ−４ｃ、Ｇ−４ｃ、Ｂ−４ｃにおいて、いずれのＮｚ値も８．０以上であり、また、面内レターデーションＲｅも低く、二軸性の発現性に乏しかった。
【０１８１】
【表１０】
2010181852.tif 000042
【０１８２】
耐熱性を調べるため、形成された光学異方性膜に対して、２３０℃で３時間の加熱処理を行う前後のＲｅ(５５０)保持率を求めた。Ｒｅ(５５０)保持率は加熱処理前のＲｅ(５５０)に対する加熱処理後のＲｅ(５５０)の割合である。Ｒｅ(５５０)保持率の結果を表１１に示す。
【０１８３】
【表１１】
2010181852.tif 000043
【０１８４】
表１１に示す結果からわかるように、参考例４で形成された光学異方性膜は加熱処理前後の位相差の変化が大きかった。
【０１８５】
（実施例５）
光学異方性膜の作製：
実施例１と同様に準備した、ブラックマトリクスを形成した基板を用い、上記の光学異方性膜用塗布液ＬＣ−１をピエゾ方式のヘッドを用いてブラックマトリックス（遮光性隔壁）に囲まれたＲ層が形成される予定の凹部に打滴し、１４０℃で２分間加熱乾燥した。さらに、温度６５℃で２分間熟成後、直ちにこの層に対して偏光ＵＶを照射（照度１０ｍＷ／ｃｍ２、照射量４００ｍＪ／ｃｍ２）した後、１３０℃加熱熟成し、厚さ２．０μｍの光学異方性膜Ｒ−５を形成した。
同様にして、Ｇ層及びＢ層用光学異方性膜Ｇ−５及びＢ−５をそれぞれ、Ｇ層及びＢ層が形成される予定の微細領域に形成した。光学異方性膜用塗布液ＬＣ−１を用い、打滴量は一定のままで、偏光ＵＶの照射条件をそれぞれＧ−５：照度５０ｍＷ／ｃｍ２、照射量４００ｍＪ／ｃｍ２、Ｂ−５：照度２００ｍＷ／ｃｍ２、照射量４００ｍＪ／ｃｍ２と変えることにより形成した。
【０１８６】
得られた光学異方性膜について、実施例１と同様にして、位相差を求めた。位相差の測定結果を表１２に示す。
【０１８７】
【表１２】
2010181852.tif 000044
【０１８８】
表１２の結果から、形成された光学異方性膜Ｒ−５、Ｇ−５及びＢ−５は、二軸性であることが理解できる。
【０１８９】
耐熱性試験：
形成された光学異方性膜に対して、２３０℃で３時間の加熱処理を行う前後のＲｅ(５５０)保持率を求めた。Ｒｅ(５５０) 保持率の結果を表１３に示す。
【表１３】
2010181852.tif 000045
【０１９０】
得られた光学異方性膜を用いて、カラーフィルタ層の作製、透明電極の形成、配向層の形成及び液晶セル形成を実施例１と同様の手順により行い、さらに、得られた液晶セルを用いて、実施例１と同様の手順でＶＡ−ＬＣＤを作製し、実施例５のＶＡ−ＬＣＤを作製した。
【０１９１】
（実施例６）
偏光ＵＶの照射条件をそれぞれ以下に示す条件に変えた以外は実施例５と同様にして、光学異方性膜Ｒ−６、Ｇ−６及びＢ−６をそれぞれ形成した。
・Ｒ−６：照度２０ｍＷ／ｃｍ２、照射量２００ｍＪ／ｃｍ２
・Ｇ−６：照度１００ｍＷ／ｃｍ２、照射量２００ｍＪ／ｃｍ２
・Ｂ−６：照度３００ｍＷ／ｃｍ２、照射量１００ｍＪ／ｃｍ２
得られた光学異方性膜について、実施例１と同様にして、位相差を求めた。位相差の測定結果を表１４に示す。
【０１９２】
【表１４】
2010181852.tif 000046
【０１９３】
表１４の結果から、形成されたＲ−６、Ｇ−６、及びＢ−６の光学異方性膜は、二軸性であることが理解できる。
【０１９４】
得られた光学異方性膜を用いて、カラーフィルタ層の作製、透明電極の形成、配向層の形成及び液晶セル形成を実施例１と同様の手順により行い、さらに、得られた液晶セルを用いて、実施例１と同様の手順でＶＡ−ＬＣＤを作製し、実施例６のＶＡ−ＬＣＤを作製した。
【０１９５】
（実施例５，６のＶＡ−ＬＣＤの評価）
作製した実施例５，６の液晶表示装置の黒表示の方位角４５度、極角６０度方向視野角における黒表示及び、方位角４５度極角６０度と方位角１８０度極角６０度との色ずれを観察した。
作製した実施例５，６の液晶表示装置を観察した結果、正面方向及び視野角方向のいずれにおいても、ニュートラルな黒表示を実現することが確認できた。
【符号の説明】
【０１９６】
１１      透明基板
１２      ブラックマトリックス（隔壁）
１３      光学異方性膜
１４      カラーフィルタ層
２１      被転写基板
２２      ブラックマトリクス（隔壁）
２３      カラーフィルタ層
２４      ベタ光学異方性膜
２５      透明電極層
２６      配向層
２７      パターニング光学異方性膜
３１      液晶
３２      ＴＦＴ
３３      偏光層
３４      セルロースアセテートフィルム（偏光板保護フィルム）
３５      セルロースアセテートフィルム、又は光学補償シート
３６      偏光板
３７      液晶セル 
【図１】
2010181852.tif 000052
【図２】
2010181852.tif 000053
【図３】
2010181852.tif 000054